(57)【要約】【課題】本発明は、低粘度、耐熱性、潤滑性、低温流動性、導電性などの動圧流体軸受用又は焼結含油軸受用潤滑油に求められる基本要求特性を満たす潤滑油組成物を提供すること。【解決手段】鉱油及び合成油からなる群から選ばれる少なくとも１種の潤滑油基油に非イオン性界面活性剤を含有せしめる。【選択図】なし【特許請求の範囲】
【請求項１】
(Ａ)鉱油及び合成油からなる群から選ばれる少なくとも１種の潤滑油基油、及び(Ｂ)非イオン性界面活性剤を含有することを特徴とする動圧流体軸受用又は焼結含油軸受用潤滑油組成物。
【請求項２】
(Ａ)潤滑油基油が、エステル化合物を含有するものである請求項１に記載の潤滑油組成物。
【請求項３】
エステル化合物が、脂肪酸と一価アルコールとの縮合反応から得られる脂肪酸モノエステル、二塩基酸と一価アルコールとの縮合反応から得られる脂肪族二塩基酸ジエステル、及び多価アルコールと脂肪酸との縮合反応から得られるポリオールエステルからなる群から選ばれる少なくとも１種のエステル化合物である請求項２に記載の潤滑油組成物。
【請求項４】
エステル化合物が、一般式（１）
2010180331.tif 000011
［式中、Ｒ1は炭素数４〜２１の直鎖状又は分岐鎖状アルキル基を示し、Ｒ2は炭素数３〜２２の直鎖状又は分岐鎖状のアルキル基若しくはアルケニル基を示す。］
で表される脂肪酸モノエステル、一般式（２）
【化２】
2010180331.tif 000012
［式中、Ｒ３及びＲ４は、同一又は異なって、それぞれ炭素数３〜２２の直鎖状若しくは分岐鎖状アルキル基又は炭素数３〜２２の直鎖状若しくは分岐鎖状アルケニル基を示す。Ａは、直接結合又は炭素数１〜１０の直鎖アルキレン基を示す。］
で表される脂肪族二塩基酸ジエステル、及び一般式（３）
【化３】
2010180331.tif 000013
［式中、Ｒ５及びＲ６は、同一又は異なって、それぞれ炭素数３〜１７の直鎖状若しくは分岐鎖状アルキル基を表す。Ｂは、炭素数２〜１０の直鎖アルキレン基又は炭素数２〜１０の分岐鎖アルキレン基を示す。］
で表されるポリオールエステルからなる群から選ばれる少なくとも１種のエステル化合物である請求項２に記載の潤滑油組成物。
【請求項５】
エステル化合物が、２−メチル−１，３−プロパンジオールジエステル、２−エチル−１，３−プロパンジオールジエステル、１，３−ブタンジオールジエステル、２−メチル−１，４−ブタンジオールジエステル、２−エチル−１，４−ブタンジオールジエステル、１，４−ペンタンジオールジエステル、２−メチル−１，５−ペンタンジオールジエステル、３−メチル−１，５−ペンタンジオールジエステル、２−エチル−１，５−ペンタンジオールジエステル、３−エチル−１，５−ペンタンジオールジエステル、１，５−ヘキサンジオールジエステル、２，４−ジエチル−１，５−ペンタンジオールジエステル、ネオペンチルグリコールジエステル、アゼライン酸ジエステル及びセバシン酸ジエステルからなる群から選ばれる少なくとも１種である請求項２に記載の潤滑油組成物。
【請求項６】
エステル化合物が、３−メチル−１，５−ペンタンジオールジエステルである請求項２に記載の潤滑油組成物。
【請求項７】
(Ｂ)非イオン性界面活性剤が、ソルビタン脂肪酸エステル、ポリオキシエチレンソルビタン脂肪酸エステル及びポリオキシエチレンアルキル若しくはアルケニルエーテルからなる群から選ばれる少なくとも１種である請求項１〜６のいずれかに記載の潤滑油組成物。
【請求項８】
(Ｂ)非イオン性界面活性剤が、ソルビタンＣ４−Ｃ２４脂肪酸エステル、ポリオキシエチレンソルビタンＣ４−Ｃ２４脂肪酸エステル及びポリオキシエチレンＣ８−Ｃ２２アルキル若しくはアルケニルエーテルからなる群から選ばれる少なくとも１種である請求項１〜６のいずれかに記載の潤滑油組成物。
【請求項９】
ポリオキシエチレンソルビタン脂肪酸エステルのエチレンオキシド総計の平均付加モル数が２〜１００、ポリオキシエチレンアルキル若しくはアルケニルエーテルのエチレンオキシド平均付加モル数が２〜３０である請求項７又は８に記載の潤滑油組成物。
【請求項１０】
(Ｂ)非イオン性界面活性剤が、ソルビタン脂肪酸トリエステル及びポリオキシエチレンソルビタン脂肪酸トリエステルからなる群から選ばれる少なくとも１種である請求項１〜９のいずれかに記載の潤滑油組成物。
【請求項１１】
(Ｂ)非イオン性界面活性剤が、ソルビタンモノオレート、ポリオキシエチレンソルビタンモノステアレート、ポリオキシエチレンソルビタンモノオレート、ソルビタンジオレート、ポリオキシエチレンソルビタンジステアレート、ポリオキシエチレンソルビタンジオレート、ソルビタントリオレート、ポリオキシエチレンソルビタントリステアレート、ポリオキシエチレンソルビタントリオレート、ポリオキシエチレンラウリルエーテル及びポリオキシエチレンオレイルエーテルからなる群から選ばれる少なくとも１種である請求項１〜９のいずれかに記載の潤滑油組成物。
【請求項１２】
(Ｂ)非イオン性界面活性剤の含有量が、前記潤滑油組成物中０．０１〜１０重量％である請求項１〜１１のいずれかに記載の潤滑油組成物。
【請求項１３】
さらに、(Ｃ)フェノール系酸化防止剤及び／又はアミン系酸化防止剤、(Ｄ)リン系化合物及び／又は脂肪族直鎖状モノカルボン酸、並びに(Ｅ）ベンゾトリアゾール系化合物及び／又は没食子酸系化合物
からなる群から選ばれる少なくとも１種の添加剤を含む請求項１〜１２のいずれかに記載の潤滑油組成物。
【発明の詳細な説明】
【技術分野】
【０００１】
本発明は、ＨＤＤ(ハードディスクドライブ)などで使用される動圧流体軸受、焼結含油軸受用の潤滑油組成物に関するものである。
【背景技術】
【０００２】
従来、ＨＤＤなどに搭載されるモータでは、軸受として球軸受やころ軸受が用いられていたが、モータの小型化、低振動・低騒音化などの要請から、近年、動圧流体軸受や焼結含油軸受が開発され、実用化されている。
動圧流体軸受は、軸外周面とスリーブ内周面の隙間に介在する潤滑油の油膜圧力によって、回転軸を支持し、軸外周面またはスリーブ内周面の少なくともいずれか一方に動圧溝を設け、その動圧効果によって形成された潤滑油膜によって回転軸の摺動面を浮上させ支持する。
また、焼結金属などから構成される多孔質体に、潤滑油または潤滑グリースを含浸させて自己潤滑機能を持たせ、回転軸を支持する焼結含油軸受や、さらに焼結含油軸受の軸受面に動圧溝を設けた動圧型焼結含油軸受も回転装置に使用されている。
これらは、ボールベアリングを持たないため、小型・軽量化に好適である上、静寂性、経済性などに優れており、パーソナルコンピュ−タ、音響機器、ビジュアル機器、カ−ナビゲーション向けなどに需要が増大している。
このような動圧流体軸受や焼結含油軸受に用いられる潤滑油に対しては、低温域でも低い粘度を有し、低温流動性が良好であると共に、高温域においても粘度低下が少ないなどの粘度特性、さらに低蒸発性などが要求される。
【０００３】
一方、すべり軸受においては、油膜で隔てられた軸と軸受とは完全に非接触となる。そのため、流動帯電により静電気が発生しやすく、これらの放電により、重要な電子部品、磁気部品（ハードデイスクのＭＲヘッド等）が支障をきたすおそれがある。
従って、磁気ディスクなどの精密機械に使用されるすべり軸受には、特に静電気をアースして、電子部品、磁気部品を保護する必要がある。このような観点からも、動圧流体軸受又は焼結含油軸受用の潤滑油には、上記で示した性能の他に導電性が求められるようになっている。
これまで動圧流体軸受用又は焼結含油軸受用潤滑油としては、ポリ−α−オレフィンなどの合成炭化水素油、二塩基酸ジエステル、ネオペンチルポリオールエステル、脂肪酸モノエステルなどのエステル油を用いた潤滑油が優れた性能を有することが開示されている（特許文献１〜５）が、更に高い性能を有する潤滑油の開発が要望されているのが現状である。  
【０００４】
【特許文献１】特開平７−５３９８４号公報
【特許文献２】特開平９−１２５０８６号公報
【特許文献３】特開平１１−１７２２６７号公報
【特許文献４】特開２００１−３１６６８７号公報
【特許文献５】特開２００２−１４６３７４号公報
【発明の開示】
【発明が解決しようとする課題】
【０００５】
本発明は、異常摩耗やスラッジを発生させず、動圧流体軸受用又は焼結含油軸受用潤滑油に求められる要求特性である、低粘度、耐熱性、潤滑性、低温流動性、導電性を満たす潤滑油組成物を提供することを目的とする。
【課題を解決するための手段】
【０００６】
本発明者らは、上記課題を達成すべく鋭意検討した結果、鉱油又は合成油に非イオン系界面活性剤を添加することにより、動圧流体軸受用又は焼結含油軸受用潤滑油に求められる性能を満たす潤滑油が得られることを見いだし、かかる知見に基づいて本発明を完成するに至った。
即ち、本発明は、以下の項目の動圧流体軸受用又は焼結含油軸受用潤滑油組成物を提供するものである。
【０００７】
（項１）(Ａ)鉱油及び合成油からなる群から選ばれる少なくとも１種の潤滑油基油、及び(Ｂ)非イオン性界面活性剤を含有することを特徴とする動圧流体軸受用又は焼結含油軸受用潤滑油組成物。
【０００８】
（項２）(Ａ)潤滑油基油が、エステル化合物を含有するものである上記項１に記載の潤滑油組成物。
【０００９】
（項３）エステル化合物が、脂肪酸と一価アルコールとの縮合反応から得られる脂肪酸モノエステル、二塩基酸と一価アルコールとの縮合反応から得られる脂肪族二塩基酸ジエステル、及び多価アルコールと脂肪酸との縮合反応から得られるポリオールエステルからなる群から選ばれる少なくとも１種のエステル化合物である上記項２に記載の潤滑油組成物。
【００１０】
（項４）エステル化合物が、一般式（１）
【化１】
2010180331.tif 000002
［式中、Ｒ1は炭素数４〜２１の直鎖状又は分岐鎖状アルキル基を示し、Ｒ2は炭素数３〜２２の直鎖状又は分岐鎖状のアルキル基若しくはアルケニル基を示す。］
で表される脂肪酸モノエステル、一般式（２）
【化２】
2010180331.tif 000003
［式中、Ｒ３及びＲ４は、同一又は異なって、それぞれ炭素数３〜２２の直鎖状若しくは分岐鎖状アルキル基又は炭素数３〜２２の直鎖状若しくは分岐鎖状アルケニル基を示す。Ａは、直接結合又は炭素数１〜１０の直鎖アルキレン基を示す。］
で表される脂肪族二塩基酸ジエステル、及び一般式（３）
【化３】
2010180331.tif 000004
［式中、Ｒ５及びＲ６は、同一又は異なって、それぞれ炭素数３〜１７の直鎖状若しくは分岐鎖状アルキル基を表す。Ｂは、炭素数２〜１０の直鎖アルキレン基又は炭素数２〜１０の分岐鎖アルキレン基を示す。］
で表されるポリオールエステルからなる群から選ばれる少なくとも１種のエステル化合物である上記項２に記載の潤滑油組成物。
【００１１】
（項５）エステル化合物が、２−メチル−１，３−プロパンジオールジエステル、２−エチル−１，３−プロパンジオールジエステル、１，３−ブタンジオールジエステル、２−メチル−１，４−ブタンジオールジエステル、２−エチル−１，４−ブタンジオールジエステル、１，４−ペンタンジオールジエステル、２−メチル−１，５−ペンタンジオールジエステル、３−メチル−１，５−ペンタンジオールジエステル、２−エチル−１，５−ペンタンジオールジエステル、３−エチル−１，５−ペンタンジオールジエステル、１，５−ヘキサンジオールジエステル、２，４−ジエチル−１，５−ペンタンジオールジエステル、ネオペンチルグリコールジエステル、アゼライン酸ジエステル及びセバシン酸ジエステルからなる群から選ばれる少なくとも１種である上記項２に記載の潤滑油組成物。
【００１２】
（項６）エステル化合物が、３−メチル−１，５−ペンタンジオールジエステルである上記項２に記載の潤滑油組成物。
【００１３】
（項７）(Ｂ)非イオン性界面活性剤が、ソルビタン脂肪酸エステル、ポリオキシエチレンソルビタン脂肪酸エステル及びポリオキシエチレンアルキル若しくはアルケニルエーテルからなる群から選ばれる少なくとも１種である上記項１〜６のいずれかに記載の潤滑油組成物。
【００１４】
（項８）(Ｂ)非イオン性界面活性剤が、ソルビタンＣ４−Ｃ２４脂肪酸エステル、ポリオキシエチレンソルビタンＣ４−Ｃ２４脂肪酸エステル及びポリオキシエチレンＣ８−Ｃ２２アルキル若しくはアルケニルエーテルからなる群から選ばれる少なくとも１種である上記項１〜６のいずれかに記載の潤滑油組成物。
【００１５】
（項９）ポリオキシエチレンソルビタン脂肪酸エステルのエチレンオキシド総計の平均付加モル数が２〜１００、ポリオキシエチレンアルキル若しくはアルケニルエーテルのエチレンオキシド平均付加モル数が２〜３０である上記項７又は８に記載の潤滑油組成物。
【００１６】
（項１０）(Ｂ)非イオン性界面活性剤が、ソルビタン脂肪酸トリエステル及びポリオキシエチレンソルビタン脂肪酸トリエステルからなる群から選ばれる少なくとも１種である上記項１〜９のいずれかに記載の潤滑油組成物。
【００１７】
（項１１）(Ｂ)非イオン性界面活性剤が、ソルビタンモノオレート、ポリオキシエチレンソルビタンモノステアレート、ポリオキシエチレンソルビタンモノオレート、ソルビタンジオレート、ポリオキシエチレンソルビタンジステアレート、ポリオキシエチレンソルビタンジオレート、ソルビタントリオレート、ポリオキシエチレンソルビタントリステアレート、ポリオキシエチレンソルビタントリオレート、ポリオキシエチレンラウリルエーテル及びポリオキシエチレンオレイルエーテルからなる群から選ばれる少なくとも１種である上記項１〜９のいずれかに記載の潤滑油組成物。
【００１８】
（項１２）(Ｂ)非イオン性界面活性剤の含有量が、前記潤滑油組成物中０．０１〜１０重量％である上記項１〜１１のいずれかに記載の潤滑油組成物。
【００１９】
（項１３）さらに、(Ｃ)フェノール系酸化防止剤及び／又はアミン系酸化防止剤、(Ｄ)リン系化合物及び／又は脂肪族直鎖状モノカルボン酸、並びに(Ｅ）ベンゾトリアゾール系化合物及び／又は没食子酸系化合物
からなる群から選ばれる少なくとも１種の添加剤を含む上記項１〜１２のいずれかに記載の潤滑油組成物。
【発明の効果】
【００２０】
本発明によれば、動圧流体軸受用又は焼結含油軸受用潤滑油に求められる要求特性である低粘度、耐熱性、潤滑性、低温流動性、導電性に優れた潤滑油組成物を得ることができる。
【発明を実施するための最良の形態】
【００２１】
本発明の動圧流体軸受用又は焼結含油軸受用潤滑油組成物（以下、単に「本発明の潤滑油組成物」ということがある）は、(Ａ)鉱油及び合成油からなる群から選ばれる少なくとも１種の潤滑油基油、及び(Ｂ)非イオン性界面活性剤を含有することを特徴とする。
【００２２】
（Ａ）潤滑油基油
本発明の潤滑油組成物には、(Ａ)潤滑油基油（以下、単に「(Ａ)成分」ということがある）として鉱油及び合成油からなる群から選ばれる少なくとも１種を使用する。
【００２３】
1．鉱油
鉱油としては、例えば、溶剤精製鉱油、水素化精製鉱油、ワックス異性化油、１００ニュートラル油等が挙げられ、市販品を私用することもできる。鉱油の１００℃における動粘度は、好ましくは１．０〜２５ｍｍ２／ｓ、より好ましくは２．０〜２０．０ｍｍ２／ｓの範囲にあるものが推奨され、また、粘度指数は、好ましくは８０以上、より好ましくは１００以上、特に１２０以上のものが推奨される。
【００２４】
2．合成油
合成油としては、例えば、ポリ−α−オレフィン、ポリブテン、アルキルベンゼン、アルキルナフタレン、エステル化合物、ポリアルキレングリコール、ポリビニルエーテル、ポリフェニルエーテル、アルキルフェニルエーテル、シリコーン油等が挙げられる。以下、これらの合成油について詳述する。
【００２５】
2.1 ポリ−α−オレフィン
ポリ−α−オレフィンとしては、例えば、炭素数２〜１６のα−オレフィン（例えばエチレン、プロピレン、１−ブテン、１−ヘキセン、１−オクテン、１−デセン、１−ドデセン、１−テトラデセン、１ーヘキサデセン等）の重合体又は共重合体であって、ポリ−α−オレフィンの１００℃における動粘度は  好ましくは１．０〜２５ｍｍ２／ｓの範囲、より好ましくは１．５〜２０．０ｍｍ２／ｓのものが推奨され、また、粘度指数は、好ましくは１００以上、より好ましくは１２０以上のものが推奨される。
【００２６】
2.2 ポリブテン
ポリブテンとしては、例えば、イソブチレンを重合したもの、イソブチレンをノルマルブチレンと共重合したものが挙げられる。また、ポリブテンの１００℃の動粘度は、好ましくは２．０〜４０ｍｍ２／ｓの範囲のものが推奨される。
【００２７】
2.3 アルキルベンゼン
アルキルベンゼンとしては、例えば、炭素数１〜４０の直鎖状又は分岐鎖状のアルキル基で置換され、分子量が２００〜４５０であるモノアルキルベンゼン、ジアルキルベンゼン、トリアルキルベンゼン、テトラアルキルベンゼン等が例示される。
【００２８】
2.4 アルキルナフタレン
アルキルナフタレンとしては、例えば、炭素数１〜３０の直鎖状又は分岐鎖状のアルキル基で置換されたモノアルキルナフタレン、ジアルキルナフタレン等が例示される。
【００２９】
2.5 エステル化合物
エステル化合物としては、例えば、脂肪酸モノエステル、脂肪族二塩基酸ジエステル、ポリオールエステルなどが例示される。本発明の潤滑油組成物の構成成分である（Ａ)潤滑油基油には、低粘度、耐熱性、潤滑性、低温流動性のバランスに優れる点で特にエステル化合物が好ましい。
以下、（Ａ)潤滑油基油（合成油）として使用できるエステル化合物について詳述する。
【００３０】
2.5.1 脂肪酸モノエステル
本発明において、合成油として使用される脂肪酸モノエステルは、例えば脂肪酸と一価アルコールとの縮合反応から得られ、特に低粘度と耐熱性のバランスに優れる。
【００３１】
脂肪酸モノエステルとしては、例えば、下記一般式（１）
【化４】
2010180331.tif 000005
［式中、Ｒ1は炭素数４〜２１の直鎖状又は分岐鎖状アルキル基を示し、Ｒ2は、炭素数３〜２２の直鎖状又は分岐鎖状のアルキル基若しくはアルケニル基を示す。］
で表される脂肪酸モノエステルを好適に使用することができる。以下に、上記一般式（１）で表される脂肪酸モノエステルについて、さらに詳述する。
【００３２】
好ましい脂肪酸モノエステルとしては、炭素数１２〜１８の脂肪族直鎖状モノカルボン酸と炭素数８〜１０の脂肪族飽和直鎖状一価アルコール又は炭素数８〜１３の脂肪族飽和分岐鎖状一価アルコールとのモノエステルが例示される。
【００３３】
具体的には、ｎ−ドデカン酸（ｎ−オクチル）、ｎ−ドデカン酸（ｎ−ノニル）、ｎ−ドデカン酸（ｎ−デシル）、ｎ−ドデカン酸（２−エチルヘキシル）、ｎ−ドデカン酸イソオクチル、ｎ−ドデカン酸イソノニル、ｎ−ドデカン酸（３，５，５−トリメチルヘキシル）、ｎ−ドデカン酸イソデシル、ｎ−ドデカン酸イソウンデシル、ｎ−ドデカン酸イソドデシル、ｎ−ドデカン酸イソトリデシル、ｎ−テトラデカン酸（ｎ−ノニル）、ｎ−テトラデカン酸（ｎ−デシル）、ｎ−テトラデカン酸（２−エチルヘキシル）、ｎ−テトラデカン酸イソオクチル、ｎ−テトラデカン酸イソノニル、ｎ−テトラデカン酸（３，５，５−トリメチルヘキシル）、ｎ−テトラデカン酸イソデシル、ｎ−テトラデカン酸イソウンデシル、ｎ−テトラデカン酸イソドデシル、ｎ−テトラデカン酸イソトリデシル、ｎ−ヘキサデカン酸（ｎ−ノニル）、ｎ−ヘキサデカン酸（ｎ−デシル）、ｎ−ヘキサデカン酸（２−エチルヘキシル）、ｎ−ヘキサデカン酸イソオクチル、ｎ−ヘキサデカン酸イソノニル、ｎ−ヘキサデカン酸（３，５，５−トリメチルヘキシル）、ｎ−ヘキサデカン酸イソデシル、ｎ−ヘキサデカン酸イソウンデシル、ｎ−ヘキサデカン酸イソドデシル、ｎ−ヘキサデカン酸イソトリデシル、ｎ−オクタデカン酸（ｎ−ノニル）、ｎ−オクタデカン酸（ｎ−デシル）、ｎ−オクタデカン酸（２−エチルヘキシル）、ｎ−オクタデカン酸イソオクチル、ｎ−オクタデカン酸イソノニル、ｎ−オクタデカン酸（３，５，５−トリメチルヘキシル）、ｎ−オクタデカン酸イソデシル、ｎ−オクタデカン酸イソウンデシル、ｎ−オクタデカン酸イソドデシル、ｎ−オクタデカン酸イソトリデシルが例示される。
これらの中でも、特に低温流動性に優れかつ低温粘度が低い点から、ｎ−ドデカン酸（２−エチルヘキシル）、ｎ−ドデカン酸イソオクチル、ｎ−ドデカン酸イソノニル、ｎ−ドデカン酸（３，５，５−トリメチルヘキシル）、ｎ−ドデカン酸イソデシル、ｎ−テトラデカン酸（２−エチルヘキシル）、ｎ−テトラデカン酸イソオクチル、ｎ−テトラデカン酸イソノニル、ｎ−テトラデカン酸（３，５，５−トリメチルヘキシル）、ｎ−テトラデカン酸イソデシルが好ましい。
【００３４】
2.5.2 脂肪族二塩基酸ジエステル
脂肪族二塩基酸ジエステルは、耐熱性と低温流動性のバランスに優れており、例えば二塩基酸と一価アルコールとの縮合反応から得られる。
【００３５】
当該脂肪族二塩基酸ジエステルとしては、例えば、下記一般式（２）
【化５】
2010180331.tif 000006
［式中、Ｒ３及びＲ４は、同一又は異なって、それぞれ炭素数３〜２２の直鎖状若しくは分岐鎖状アルキル基若しくはアルケニル基を示す。Ａは、直接結合又は炭素数１〜１０の直鎖アルキレン基を示す。］
で表される脂肪族二塩基酸ジエステルを好適に使用することができる。以下に、上記一般式（２）で表される脂肪酸二塩基酸ジエステルについて、さらに詳述する。
【００３６】
脂肪族二塩基酸ジエステルの具体例としては、シュウ酸、マロン酸、コハク酸、グルタル酸、アジピン酸、ピメリン酸、スベリン酸、アゼライン酸、セバシン酸、１，９−ノナメチレンジカルボン酸、１，１０−デカメチレンジカルボン酸等脂肪族二塩基酸若しくはその無水物と炭素数３〜２２の直鎖状又は分岐鎖状の飽和若しくは不飽和の脂肪族アルコールとのジエステルなどが挙げられる。
特に好ましい脂肪族二塩基酸ジエステルとしては、アジピン酸、ピメリン酸、スベリン酸、アゼライン酸又はセバシン酸と、炭素数８〜１０の脂肪族飽和直鎖状一価アルコール又は炭素数８〜１３の脂肪族飽和若しくは分岐鎖状一価アルコールとのジエステルが例示される。
【００３７】
具体的には、アジピン酸ジ（ｎ−オクチル）、アジピン酸ジ（ｎ−ノニル）、アジピン酸ジ（ｎ−デシル）、アジピン酸ジ（２−エチルヘキシル）、アジピン酸ジイソオクチル、アジピン酸ジイソノニル、アジピン酸ジ（３，５，５−トリメチルヘキシル）、アジピン酸ジイソデシル、アジピン酸ジイソウンデシル、アジピン酸ジイソドデシル、アジピン酸ジイソトリデシル、ピメリン酸ジ（ｎ−オクチル）、ピメリン酸ジ（ｎ−ノニル）、ピメリン酸ジ（ｎ−デシル）、ピメリン酸ジ（２−エチルヘキシル）、ピメリン酸ジイソオクチル、ピメリン酸ジイソノニル、ピメリン酸ジ（３，５，５−トリメチルヘキシル）、ピメリン酸ジイソデシル、ピメリン酸ジイソウンデシル、ピメリン酸ジイソドデシル、ピメリン酸ジイソトリデシル、スベリン酸ジ（ｎ−オクチル）、スベリン酸ジ（ｎ−ノニル）、スベリン酸ジ（ｎ−デシル）、スベリン酸ジ（２−エチルヘキシル）、スベリン酸ジイソオクチル、スベリン酸ジイソノニル、スベリン酸ジ（３，５，５−トリメチルヘキシル）、スベリン酸ジイソデシル、スベリン酸ジイソウンデシル、スベリン酸ジイソドデシル、スベリン酸ジイソトリデシル、アゼライン酸ジ（ｎ−オクチル）、アゼライン酸ジ（ｎ−ノニル）、アゼライン酸ジ（ｎ−デシル）、アゼライン酸ジ（２−エチルヘキシル）、アゼライン酸ジイソオクチル、アゼライン酸ジイソノニル、アゼライン酸ジ（３，５，５−トリメチルヘキシル）、アゼライン酸ジイソデシル、アゼライン酸ジイソウンデシル、アゼライン酸ジイソドデシル、アゼライン酸ジイソトリデシル、セバシン酸ジ（ｎ−オクチル）、セバシン酸ジ（ｎ−ノニル）、セバシン酸ジ（ｎ−デシル）、セバシン酸ジ（２−エチルヘキシル）、セバシン酸ジイソオクチル、セバシン酸ジイソノニル、セバシン酸ジ（３，５，５−トリメチルヘキシル）、セバシン酸ジイソデシル、セバシン酸ジイソウンデシル、セバシン酸ジイソドデシル、セバシン酸ジイソトリデシルなどが例示される。
これらの中でも、特に低温流動性に優れる点で、アジピン酸ジ（２−エチルヘキシル）、アジピン酸ジイソノニル、アジピン酸ジ（３，５，５−トリメチルヘキシル）、アジピン酸ジイソデシル、アジピン酸ジイソトリデシル、ピメリン酸ジ（２−エチルヘキシル）、ピメリン酸ジイソノニル、ピメリン酸ジ（３，５，５−トリメチルヘキシル）、ピメリン酸ジイソデシル、ピメリン酸ジイソトリデシル、スベリン酸ジ（２−エチルヘキシル）、スベリン酸ジイソノニル、スベリン酸ジ（３，５，５−トリメチルヘキシル）、スベリン酸ジイソデシル、スベリン酸ジイソトリデシル、アゼライン酸ジ（２−エチルヘキシル）、アゼライン酸ジイソノニル、アゼライン酸ジ（３，５，５−トリメチルヘキシル）、アゼライン酸ジイソデシル、アゼライン酸ジイソトリデシル、セバシン酸ジ（２−エチルヘキシル）、セバシン酸ジイソノニル、セバシン酸ジ（３，５，５−トリメチルヘキシル）、セバシン酸ジイソデシル、セバシン酸ジイソトリデシルが好ましく、より好ましくはアゼライン酸ジイソノニル、アゼライン酸ジ（３，５，５−トリメチルヘキシル）、アゼライン酸ジイソデシル、アゼライン酸ジイソトリデシル、セバシン酸ジ（２−エチルヘキシル）、セバシン酸ジイソノニル、セバシン酸ジ（３，５，５−トリメチルヘキシル）、セバシン酸ジイソデシル、セバシン酸ジイソトリデシルが推奨される。
【００３８】
2.5.3 ポリオールエステル
ポリオールエステルは、低粘度、耐熱性及び低温流動性のバランスに優れており、例えば多価アルコールと脂肪酸との縮合反応から得られる。
【００３９】
ポリオールエステルとしては、例えば、下記一般式（３）
【化６】
2010180331.tif 000007
［式中、Ｒ５及びＲ６は、同一又は異なって、それぞれ炭素数３〜１７の直鎖状若しくは分岐鎖状アルキル基を表す。Ｂは、炭素数２〜１０（特に３〜１０）の直鎖アルキレン基を示すか、或いは、Ｂは、主鎖である直鎖アルキレン基とこれに結合した１個若しくは２個以上のアルキル基（分枝）とからなり、該直鎖アルキレン基と該１個若しくは２個以上のアルキル基との合計炭素数が２〜１０である分岐鎖アルキレン基を示す。］
で表されるジエステルを好適に使用することができる。以下に、上記一般式（３）で表されるジエステルについて、詳述する。
【００４０】
本発明において、合成油として使用される上記一般式（３）で表されるジエステルは、所定の酸成分、即ち、一般式Ｒ５ＣＯＯＨで表される直鎖状若しくは分岐鎖状飽和脂肪族モノカルボン酸又はＲ６ＣＯＯＨ（式中Ｒ５及びＲ６は前記に同じ。）で表される直鎖状若しくは分岐鎖状飽和脂肪族モノカルボン酸又はこれらのカルボン酸の混合物と、一般式（４）
【化７】
2010180331.tif 000008
［式中、Ｂは、炭素数２〜１０（特に３〜１０）の、直鎖脂肪族二価アルコール残基又は１個若しくは２個以上の分岐を有する分岐脂肪族二価アルコール残基を表す。]
で表されるアルコール成分とを、常法に従って、好ましくは窒素等の不活性ガス雰囲気下、エステル化触媒の存在下又は無触媒下で加熱撹拌しながらエステル化することにより容易に調製されるエステル化合物である。
【００４１】
一般式（３）で表されるジエステルの調製に使用される酸成分
上記一般式（３）で表されるジエステルの調製に使用される酸成分としては、炭素数４〜１８の直鎖状若しくは分岐鎖状飽和脂肪族モノカルボン酸、即ち、一般式Ｒ５ＣＯＯＨ又はＲ６ＣＯＯＨ（式中Ｒ５及びＲ６は、同一又は異なって、それぞれ炭素数３〜１７の直鎖状若しくは分岐鎖状アルキル基を示す。）で表されるモノカルボン酸であり、より具体的には、ｎ−ブタン酸、ｎ−ペンタン酸、ｎ−ヘキサン酸、ｎ−ヘプタン酸、ｎ−オクタン酸、ｎ−ノナン酸、ｎ−デカン酸、ｎ−ウンデカン酸、ｎ−ドデカン酸、ｎ−トリデカン酸、ｎ−テトラデカン酸、ｎ−ペンタデカン酸、ｎ−ヘキサデカン酸、ｎ−ヘプタデカン酸、ｎ−オクタデカン酸、イソブタン酸、イソペンタン酸、イソヘキサン酸、イソヘプタン酸、イソオクタン酸、２−エチルヘキサン酸、イソノナン酸、３，５，５−トリメチルヘキサン酸、イソデカン酸、イソウンデカン酸、イソドデカン酸、イソトリデカン酸、イソテトラデカン酸、イソペンタデカン酸、イソヘキサデカン酸、イソヘプタデカン酸、イソオクタデカン酸が例示される。
【００４２】
これらの中でも、炭素数４〜１２の直鎖状若しくは分岐鎖状飽和脂肪族モノカルボン酸、即ち、一般式Ｒ５ＣＯＯＨ又はＲ６ＣＯＯＨ（式中Ｒ５及びＲ６は、同一又は異なって、それぞれ炭素数３〜１１の直鎖状若しくは分岐鎖状アルキル基を示す。）で表されるモノカルボン酸が好ましい。
【００４３】
より詳しくは、特に低温流動性に優れかつ低温粘度が低い点で、炭素数４〜９の直鎖状若しくは分岐鎖状飽和脂肪族モノカルボン酸、即ち、一般式Ｒ５ＣＯＯＨ又はＲ６ＣＯＯＨ（式中Ｒ５及びＲ６は、同一又は異なって、それぞれ炭素数３〜８の直鎖状若しくは分岐鎖状アルキル基を示す）で表されるモノカルボン酸が好ましく、具体的にはｎ−ブタン酸、ｎ−ペンタン酸、ｎ−ヘキサン酸、ｎ−ヘプタン酸、ｎ−オクタン酸、ｎ−ノナン酸、イソヘプタン酸、イソオクタン酸、２−エチルヘキサン酸、イソノナン酸、３，５，５−トリメチルヘキサン酸が例示される。
【００４４】
また、特に耐熱性に優れる点で、炭素数８〜１２の直鎖状若しくは分岐鎖状飽和脂肪族モノカルボン酸、即ち、一般式Ｒ５ＣＯＯＨ又はＲ６ＣＯＯＨ（式中Ｒ５及びＲ６は、同一又は異なって、それぞれ炭素数７〜１１の直鎖状若しくは分岐鎖状アルキル基を示す。）で表されるモノカルボン酸が好ましく、具体的にはｎ−オクタン酸、ｎ−ノナン酸、ｎ−デカン酸、ｎ−ウンデカン酸、ｎ−ドデカン酸、イソオクタン酸、２−エチルヘキサン酸、イソノナン酸、３，５，５−トリメチルヘキサン酸、イソデカン酸、イソウンデカン酸、イソドデカン酸が例示される。
また、特に低温流動性及び耐熱性に優れる点で、炭素数７〜１０の直鎖状若しくは分岐鎖状飽和脂肪族モノカルボン酸、即ち、一般式Ｒ５ＣＯＯＨ又はＲ６ＣＯＯＨ（式中Ｒ５及びＲ６は、同一又は異なって、それぞれ炭素数６〜９の直鎖状若しくは分岐鎖状アルキル基を示す。）で表されるモノカルボン酸、即ち、ｎ−ヘプタン酸、ｎ−オクタン酸、ｎ−ノナン酸、ｎ−デカン酸、イソヘプタン酸、イソオクタン酸、２−エチルヘキサン酸、イソノナン酸、３，５，５−トリメチルヘキサン酸、イソデカン酸が推奨される。
【００４５】
上記ジエステルの調製に使用される酸成分は、それぞれ単独で又は２種以上混合して用いることも可能である。尚、２種以上の酸を混合して用いた場合、得られるエステルには、１分子中に２種以上の酸に由来するアシル基を含む混基エステルが含まれる。
【００４６】
一般式（３）で表されるジエステルは、上記酸成分の炭素数が４未満では、エステルの揮発量が多くなる傾向が見られ、一方、炭素数が１８を越えると低温粘度が高くなる傾向が見られる。
【００４７】
一般式（３）で表されるジエステルの調製に使用されるアルコール成分
上記一般式（３）において、脂肪族二価アルコール残基Ｂは、上記一般式（４）で表される脂肪族二価アルコールから二つの水酸基を除いて得られる残基（二価の基）を指す。特に、Ｂは、炭素数２〜１０（特に３〜１０）の直鎖アルキレン基を示すか、或いは、Ｂは、主鎖である直鎖アルキレン基とこれに結合した１個若しくは２個以上のアルキル基（分枝）とからなり、該直鎖アルキレン基と該１個若しくは２個以上のアルキル基との合計炭素数が２〜１０（特に３〜１０）である分岐鎖アルキレン基を示す。
【００４８】
換言すると、Ｂは、炭素数２〜１０、特に３〜１０の直鎖アルキレン基であるか、或いは、Ｂは、モノ又はポリアルキル置換の直鎖アルキレン基であって、該モノ又はポリアルキル置換基と該直鎖アルキレン基との合計炭素数が２〜１０、特に３〜１０である。Ｂに分枝アルキル基がある場合、分枝であるアルキル基の数は１個又は２個が好ましい。
【００４９】
かかる残基Ｂを含むアルコール成分としては、炭素数２〜１０、特に３〜１０の１個若しくは２個の分枝を有していてもよい脂肪族二価アルコール、特に飽和脂肪族二価アルコールが例示される。
【００５０】
アルコール成分としては、具体的には、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，２−プロパンジオール、２−メチル−１，３−プロパンジオール、１，３−ブタンジオール、２−メチル−１，４−ブタンジオール、１，４−ペンタンジオール、２−メチル−１，５−ペンタンジオール、３−メチル−１，５−ペンタンジオール、１，５−ヘキサンジオール、２−メチル−１，６−ヘキサンジオール、３−メチル−１，６−ヘキサンジオール、１，６−ヘプタンジオール、２−メチル−１，７−ヘプタンジオール、３−メチル−１，７−ヘプタンジオール、４−メチル−１，７−ヘプタンジオール、１，７−オクタンジオール、２−メチル−１，８−オクタンジオール、３−メチル−１，８−オクタンジオール、４−メチル−１，８−オクタンジオール、１，８−ノナンジオール、２−メチル−１，９−ノナンジオール、３−メチル−１，９−ノナンジオール、４−メチル−１，９−ノナンジオール、５−メチル−１，９−ノナンジオール、２−エチル−１，３−ヘキサンジオール、２，４−ジエチル−１，５−ペンタンジオール、ネオペンチルグリコール、２，２−ジエチルプロパンジオール、２−ブチル２−エチルプロパンンジオールなどが例示される。上記アルコール成分は、単独でエステル化に供することが可能であり、また、２種以上のアルコールを混合して用いることも可能である。
【００５１】
これらの中でも、特に耐熱性及び低温流動性に優れる点で、分岐を１〜２個有する炭素数４〜９の脂肪族二価アルコールが好ましい。より具体的には、２−メチル−１，３−プロパンジオール、２−エチル−１，３−プロパンジオール、１，３−ブタンジオール、２−メチル−１，４−ブタンジオール、２−エチル−１，４−ブタンジオール、１，４−ペンタンジオール、２−メチル−１，５−ペンタンジオール、３−メチル−１，５−ペンタンジオール、２−エチル−１，５−ペンタンジオール、３−エチル−１，５−ペンタンジオール、１，５−ヘキサンジオール、２，４−ジエチル−１，５−ペンタンジオール、ネオペンチルグリコールが好ましい。
【００５２】
一般式（３）で表されるジエステルを得る際のエステル化反応
一般式（３）で表されるジエステルを得る際のエステル化反応において、前記酸成分は、前記アルコール成分１モルに対して、好ましくは２．０〜３．０モルの範囲、より好ましくは２．０１〜２．５モルの範囲で用いられることが推奨される。
【００５３】
エステル化触媒としては、ルイス酸類、スルホン酸類等が例示される。ルイス酸としては、具体的にはアルミニウム誘導体、錫誘導体、チタン誘導体などが例示され、またスルホン酸類としてはパラトルエンスルホン酸、メタンスルホン酸、硫酸等が例示される。その使用量は、原料である酸及びアルコールの総重量に対して０．０５〜１．０重量％の範囲で用いられることが好ましい。
【００５４】
エステル化反応温度としては、１５０〜２３０℃の範囲が推奨され、通常、３〜３０時間で反応は完結する。
【００５５】
エステル化反応においては、生成してくる水をベンゼン、トルエン、キシレン、シクロヘキサン等の溶剤を用いて系外に共沸留去させてもよい。
【００５６】
エステル化反応終了後、過剰の原料を減圧下または常圧下にて留去する。引き続き、慣用の精製方法、例えば、中和、水洗、液液抽出、減圧蒸留、活性炭処理等の吸着精製等によりエステルを精製することが可能である。
【００５７】
上記のエステル化反応で得られるジエステルの全酸価としては、好ましくは０．１ｍｇＫＯＨ／ｇ以下、より好ましくは０．０５ｍｇＫＯＨ／ｇ以下であることが望ましい。全酸価が０．１ｍｇＫＯＨ／ｇ以下のときには耐熱性と潤滑性の効果に優位性が認められる。全酸価は中和、水洗、吸着精製等により除去することで低減可能である。
【００５８】
ジエステルの水酸基価としては、好ましくは５ｍｇＫＯＨ／ｇ以下、より好ましくは３ｍｇＫＯＨ／ｇ以下、更に好ましくは１ｍｇＫＯＨ／ｇ以下であることが望ましい。水酸基価が５ｍｇＫＯＨ／ｇ以下のときには耐熱性の効果に優位性が認められる。水酸基価は、残存する水酸基を反応工程で十分に行うことにより低減可能である。
【００５９】
ジエステルの硫酸灰分としては、好ましくは３０ｐｐｍ以下、より好ましくは１０ｐｐｍ以下であることが好ましい。硫酸灰分が３０ｐｐｍ以下のときには耐熱性の効果に優位性が認められる。硫酸灰分は、ジエステルの原料となる酸及び／又はアルコールとして硫酸灰分が低いもの（例えば、３０ｐｐｍ以下のもの）を用い、また、触媒として金属触媒を使用した場合、触媒自身及び触媒由来の有機金属化合物を中和、水洗、吸着精製等により除去することで低減可能である。
【００６０】
ジエステルのヨウ素価としては、好ましくは１ｇＩ２／１００ｇ以下、より好ましくは０．５ｇＩ２／１００ｇ以下、更に好ましくは０．１ｇＩ２／１００ｇ以下が推奨される。ヨウ素価が１ｇＩ２／１００ｇ以下のときは耐熱性の効果に優位性が認められる。ヨウ素価は、ジエステルの原料となる酸及び／又はアルコールとしてヨウ素価が低いもの（例えば、０．３ｇＩ２／１００ｇ以下のもの）を用いること及び／又はジエステルを水素化（水添）することにより低減可能である。
【００６１】
ジエステルの引火点としては、耐熱性や安全性の点で、好ましくは１５０℃以上、より好ましくは２００℃以上が推奨される。
【００６２】
一般式（３）の好ましいジエステル
一般式（３）で表されるジエステルの中でも、特に低粘度、低温流動性及び耐熱性のバランスに優れる点で、２−メチル−１，３−プロパンジオールジエステル、２−エチル−１，３−プロパンジオールジエステル、１，３−ブタンジオールジエステル、２−メチル−１，４−ブタンジオールジエステル、２−エチル−１，４−ブタンジオールジエステル、１，４−ペンタンジオールジエステル、２−メチル−１，５−ペンタンジオールジエステル、３−メチル−１，５−ペンタンジオールジエステル、２−エチル−１，５−ペンタンジオールジエステル、３−エチル−１，５−ペンタンジオールジエステル、１，５−ヘキサンジオールジエステル、２，４−ジエチル−１，５−ペンタンジオールジエステル及びネオペンチルグリコールジエステルが例示され、これらの中でも、３−メチル−１，５−ペンタンジオールジエステルが好ましい。
【００６３】
さらに好ましいジエステルとしては、２−メチル−１，３−プロパンジオール、１，３−ブタンジオール、２−メチル−１，４−ブタンジオール、１，４−ペンタンジオール、２−メチル−１，５−ペンタンジオール、３−メチル−１，５−ペンタンジオール、１，５−ヘキサンジオール、２，４−ジエチル−１，５−ペンタンジオール又はネオペンチルグリコールと、炭素数７〜１０の直鎖状若しくは分岐鎖状飽和脂肪族モノカルボン酸とのジエステルが例示される。
【００６４】
２−メチル−１，３−プロパンジオールと炭素数７〜１０の直鎖状若しくは分岐鎖状飽和脂肪族モノカルボン酸とのジエステルとしては、具体的には、２−メチル−１，３−プロパンジオールジ（ｎ−ヘプタノエ−ト）、２−メチル−１，３−プロパンジオールジ（ｎ−オクタノエート）、２−メチル−１，３−プロパンジオールジ（ｎ−ノナノエート）、２−メチル−１，３−プロパンジオールジ（ｎ−デカノエート）、２−メチル−１，３−プロパンジオールとｎ−ヘプタン酸及びｎ−オクタン酸から得られるジエステル、２−メチル−１，３−プロパンジオールとｎ−ヘプタン酸及びｎ−ノナン酸から得られるジエステル、２−メチル−１，３−プロパンジオールとｎ−ヘプタン酸及びｎ−デカン酸から得られるジエステル、２−メチル−１，３−プロパンジオールとｎ−オクタン酸及びｎ−ノナン酸から得られるジエステル、２−メチル−１，３−プロパンジオールとｎ−オクタン酸及びｎ−デカン酸から得られるジエステル、２−メチル−１，３−プロパンジオールとｎ−ノナン酸及びｎ−デカン酸から得られるジエステル、２−メチル−１，３−プロパンジオールジイソヘプタノエート、２−メチル−１，３−ペンタンジオールジイソオクタノエート、２−メチル−１，３−ペンタンジオールジ（２−エチルヘキサノエート）、２−メチル−１，３−ペンタンジオールジイソノナノエート、２−メチル−１，３−ペンタンジオールジ（３，５，５−トリメチルヘキサノエート）、２−メチル−１，３−ペンタンジオールジイソデカノエート、２−メチル−１，３− プロパンジオールとイソヘプタン酸及びイソオクタン酸から得られるジエステル、２−メチル−１，３−プロパンジオールとイソヘプタン酸及び２−エチルヘキサン酸から得られるジエステル、２−メチル−１，３−プロパンジオールとイソヘプタン酸及びイソノナン酸から得られるジエステル、２−メチル−１，３−プロパンジオールとイソヘプタン酸及び３，５，５−トリメチルヘキサン酸から得られるジエステル、２−メチル−１，３−プロパンジオールとイソヘプタン酸及びイソデカン酸から得られるジエステル、２−メチル−１，３−プロパンジオールとイソオクタン酸及び２−エチルヘキサン酸から得られるジエステル、２−メチル−１，３−プロパンジオールとイソオクタン酸及びイソノナン酸から得られるジエステル、２−メチル−１，３−プロパンジオールとイソオクタン酸及び３，５，５−トリメチルヘキサン酸から得られるジエステル、２−メチル−１，３−プロパンジオールとイソオクタン酸及びイソデカン酸から得られるジエステル、２−メチル−１，３−プロパンジオールと２−エチルヘキサン酸及びイソノナン酸から得られるジエステル、２−メチル−１，３−プロパンジオールと２−エチルヘキサン酸及び３，５，５−トリメチルヘキサン酸から得られるジエステル、２−メチル−１，３−プロパンジオールと２−エチルヘキサン酸及びイソデカン酸から得られるジエステル、２−メチル−１，３−プロパンジオールとイソノナン酸及び３，５，５−トリメチルヘキサン酸から得られるジエステル、２−メチル−１，３−プロパンジオールとイソノナン酸及びイソデカン酸から得られるジエステル、２−メチル−１，３−��ロパンジオールと３，５，５−トリメチルヘキサン酸及びイソデカン酸から得られるジエステル、２−メチル−１，３−プロパンジオールとｎ−ヘプタン酸及び２−エチルヘキサン酸から得られるジエステル、２−メチル−１，３−プロパンジオールとｎ−ヘプタン酸及びイソノナン酸から得られるジエステル、２−メチル−１，３−プロパンジオールとｎ−ヘプタン酸及び３，５，５−トリメチルヘキサン酸から得られるジエステル、２−メチル−１，３−プロパンジオールとｎ−オクタン酸及びイソヘプタン酸から得られるジエステル、２−メチル−１，３−プロパンジオールとｎ−オクタン酸及びイソオクタン酸から得られるジエステル、２−メチル−１，３−プロパンジオールとｎ−オクタン酸及び２−エチルヘキサン酸から得られるジエステル、２−メチル−１，３−プロパンジオールとｎ−オクタン酸及びイソノナン酸から得られるジエステル、２−メチル−１，３−プロパンジオールとｎ−オクタン酸及び３，５，５−トリメチルヘキサン酸から得られるジエステル、２−メチル−１，３−プロパンジオールとｎ−ノナン酸及びイソヘプタン酸から得られるジエステル、２−メチル−１，３−プロパンジオールとｎ−ノナン酸及びイソオクタン酸から得られるジエステル、２−メチル−１，３−プロパンジオールとｎ−ノナン酸及び２−エチルヘキサン酸から得られるジエステル、２−メチル−１，３−プロパンジオールとｎ−ノナン酸及びイソノナン酸から得られるジエステル、２−メチル−１，３−プロパンジオールとｎ−ノナン酸及び３，５，５−トリメチルヘキサン酸から得られるジエステル、２−メチル−１，３−プロパンジオールとｎ−デカン酸及びイソヘプタン酸から得られるジエステル、２−メチル−１，３−プロパンジオールとｎ−デカン酸及びイソオクタン酸から得られるジエステル、２−メチル−１，３−プロパンジオールとｎ−デカン酸及び２−エチルヘキサン酸から得られるジエステル、２−メチル−１，３−プロパンジオールとｎ−デカン酸及びイソノナン酸から得られるジエステル、２−メチル−１，３−プロパンジオールとｎ−デカン酸及び３，５，５−トリメチルヘキサン酸から得られるジエステルが例示される。
【００６５】
１，３−ブタンジオールと炭素数７〜１０の直鎖状若しくは分岐鎖状飽和脂肪族モノカルボン酸とのジエステルとしては、具体的には、１，３−ブタンジオールジ（ｎ−ヘプタノエート）、１，３−ブタンジオールジ（ｎ−オクタノエート）、１，３−ブタンジオールジ（ｎ−ノナノエート）、１，３−ブタンジオールジ（ｎ−デカノエート）、１，３−ブタンジオールとｎ−ヘプタン酸及びｎ−オクタン酸から得られるジエステル、１，３−ブタンジオールとｎ−ヘプタン酸及びｎ−ノナン酸から得られるジエステル、１，３−ブタンジオールとｎ−ヘプタン酸及びｎ−デカン酸から得られるジエステル、１，３−ブタンジオールとｎ−オクタン酸及びｎ−ノナン酸から得られるジエステル、１，３−ブタンジオールとｎ−オクタン酸及びｎ−デカン酸から得られるジエステル、１，３−ブタンジオールとｎ−ノナン酸及びｎ−デカン酸から得られるジエステル、１，３−ブタンジオールジイソヘプタノエート、１，３−ブタンジオールジイソオクタノエート、１，３−ブタンジオールジ（２−エチルヘキサノエート）、１，３−ブタンジオールジイソノナノエート、１，３−ブタンジオールジ（３，５，５−トリメチルヘキサノエート）、１，３−ブタンジオールジイソデカノエート、１，３−ブタンジオールとイソヘプタン酸及びイソオクタン酸から得られるジエステル、１，３−ブタンジオールとイソヘプタン酸及び２−エチルヘキサン酸から得られるジエステル、１，３−ブタンジオールとイソヘプタン酸及びイソノナン酸から得られるジエステル、１，３−ブタンジオールとイソヘプタン酸及び３，５，５−トリメチルヘキサン酸から得られるジエステル、１，３−ブタンジオールとイソヘプタン酸及びイソデカン酸から得られるジエステル、１，３−ブタンジオールとイソオクタン酸及び２−エチルヘキサン酸から得られるジエステル、１，３−ブタンジオールとイソオクタン酸及びイソノナン酸から得られるジエステル、１，３−ブタンジオールとイソオクタン酸及び３，５，５−トリメチルヘキサン酸から得られるジエステル、１，３−ブタンジオールとイソオクタン酸及びイソデカン酸から得られるジエステル、１，３−ブタンジオールと２−エチルヘキサン酸及びイソノナン酸から得られるジエステル、１，３−ブタンジオールと２−エチルヘキサン酸及び３，５，５−トリメチルヘキサン酸から得られるジエステル、１，３−ブタンジオールと２−エチルヘキサン酸及びイソデカン酸から得られるジエステル、１，３−ブタンジオールとイソノナン酸及び３，５，５−トリメチルヘキサン酸から得られるジエステル１，３−ブタンジオールとイソノナン酸及びイソデカン酸から得られるジエステル、１，３−ブタンジオールと３，５，５−トリメチルヘキサン酸及びイソデカン酸から得られるジエステル、１，３−ブタンジオールとｎ−ヘプタン酸及び２−エチルヘキサン酸から得られるジエステル、１，３−ブタンジオールとｎ−ヘプタン酸及びイソノナン酸から得られるジエステル、１，３−ブタンジオールとｎ−ヘプタン酸及び３，５，５−トリメチルヘキサン酸から得られるジエステル、１，３−ブタンジオールとｎ−オクタン酸及びイソヘプタン酸から得られるジエステル、１，３−ブタンジオールとｎ−オクタン酸及びイソオクタン酸から得られるジエステル、１，３−ブタンジオールとｎ−オクタン酸及び２−エチルヘキサン酸から得られるジエステル、１，３−ブタンジオールとｎ−オクタン酸及びイソノナン酸から得られるジエステル、１，３−ブタンジオールとｎ−オクタン酸及び３，５，５−トリメチルヘキサン酸から得られるジエステル、１，３−ブタンジオールとｎ−ノナン酸及びイソヘプタン酸から得られるジエステル、１，３−ブタンジオールとｎ−ノナン酸及びイソオクタン酸から得られるジエステル、１，３−ブタンジオールとｎ−ノナン酸及び２−エチルヘキサン酸から得られるジエステル、１，３−ブタンジオールとｎ−ノナン酸及びイソノナン酸から得られるジエステル、１，３−ブタンジオールとｎ−ノナン酸及び３，５，５−トリメチルヘキサン酸から得られるジエステル、１，３−ブタンジオールとｎ−デカン酸及びイソヘプタン酸から得られるジエステル、１，３−ブタンジオールとｎ−デカン酸及びイソオクタン酸から得られるジエステル、１，３−ブタンジオールとｎ−デカン酸及び２−エチルヘキサン酸から得られるジエステル、１，３−ブタンジオールとｎ−デカン酸及びイソノナン酸から得られるジエステル、１，３−ブタンジオールとｎ−デカン酸及び３，５，５−トリメチルヘキサン酸から得られるジエステルが例示される。
【００６６】
２−メチル−１，４−ブタンジオールと炭素数７〜１０の直鎖状若しくは分岐鎖状飽和脂肪族モノカルボン酸とのジエステルとしては、具体的には、２−メチル−１，４−ブタンジオールジ（ｎ−ヘプタノエート）、２−メチル−１，４−ブタンジオールジ（ｎ−オクタノエート）、２−メチル−１，４−ブタンジオールジ（ｎ−ノナノエート）、２−メチル−１，４−ブタンジオールジ（ｎ−デカノエート）、２−メチル−１，４−ブタンジオールとｎ−ヘプタン酸及びｎ−オクタン酸から得られるジエステル、２−メチル−１，４−ブタンジオールとｎ−ヘプタン酸及びｎ−ノナン酸から得られるジエステル、２−メチル−１，４−ブタンジオールとｎ−ヘプタン酸及びｎ−デカン酸から得られるジエステル、２−メチル−１，４−ブタンジオールとｎ−オクタン酸及びｎ−ノナン酸から得られるジエステル、２−メチル−１，４−ブタンジオールとｎ−オクタン酸及びｎ−デカン酸から得られるジエステル、２−メチル−１，４−ブタンジオールとｎ−ノナン酸及びｎ−デカン酸から得られるジエステル、２−メチル−１，４−ブタンジオールジイソヘプタノエート、２−メチル−１，４−ブタンジオールジイソオクタノエート、２−メチル−１，４−ブタンジオールジ（２−エチルヘキサノエート）、２−メチル−１，４−ブタンジオールジイソノナノエート、２−メチル−１，４−ブタンジオールジ（３，５，５−トリメチルヘキサノエート）、２−メチル−１，４−ブタンジオールジイソデカノエート、２−メチル−１，４−ブタンジオールとイソヘプタン酸及びイソオクタン酸から得られるジエステル、２−メチル−１，４−ブタンジオールとイソヘプタン酸及び２−エチルヘキサン酸から得られるジエステル、２−メチル−１，４−ブタンジオールとイソヘプタン酸及びイソノナン酸から得られるジエステル、２−メチル−１，４−ブタンジオールとイソヘプタン酸及び３，５，５−トリメチルヘキサン酸から得られるジエステル、２−メチル−１，４−ブタンジオールとイソヘプタン酸及びイソデカン酸から得られるジエステル、２−メチル−１，４−ブタンジオールとイソオクタン酸及び２−エチルヘキサン酸から得られるジエステル、２−メチル−１，４−ブタンジオールとイソオクタン酸及びイソノナン酸から得られるジエステル、２−メチル−１，４−ブタンジオールとイソオクタン酸及び３，５，５−トリメチルヘキサン酸から得られるジエステル、２−メチル−１，４−ブタンジオールとイソオクタン酸及びイソデカン酸から得られるジエステル、２−メチル−１，４−ブタンジオールと２−エチルヘキサン酸及びイソノナン酸から得られるジエステル、２−メチル−１，４−ブタンジオールと２−エチルヘキサン酸及び３，５，５−トリメチルヘキサン酸から得られるジエステル、２−メチル−１，４−ブタンジオールと２−エチルヘキサン酸及びイソデカン酸から得られるジエステル、２−メチル−１，４−ブタンジオールとイソノナン酸及び３，５，５−トリメチルヘキサン酸から得られるジエステル、２−メチル−１，４−ブタンジオールとイソノナン酸及びイソデカン酸から得られるジエステル、２−メチル−１，４−ブタンジオールと３，５，５−トリメチルヘキサン酸及びイソデカン酸から得られるジエステル、２−メチル−１，４−ブタンジオールとｎ−ヘプタン酸及び２−エチルヘキサン酸から得られるジエステル、２−メチル−１，４−ブタンジオールとｎ−ヘプタン酸及びイソノナン酸から得られるジエステル、２−メチル−１，４−ブタンジオールとｎ−ヘプタン酸及び３，５，５−トリメチルヘキサン酸から得られるジエステル、２−メチル−１，４−ブタンジオールとｎ−オクタン酸及びイソヘプタン酸から得られるジエステル、２−メチル−１，４−ブタンジオールとｎ−オクタン酸及びイソオクタン酸から得られるジエステル、２−メチル−１，４−ブタンジオールとｎ−オクタン酸及び２−エチルヘキサン酸から得られるジエステル、２−メチル−１，４−ブタンジオールとｎ−オクタン酸及びイソノナン酸から得られるジエステル、２−メチル−１，４−ブタンジオールとｎ−オクタン酸及び３，５，５−トリメチルヘキサン酸から得られるジエステル、２−メチル−１，４−ブタンジオールとｎ−ノナン酸及びイソヘプタン酸から得られるジエステル、２−メチル−１，４−ブタンジオールとｎ−ノナン酸及びイソオクタン酸から得られるジエステル、２−メチル−１，４−ブタンジオールとｎ−ノナン酸及び２−エチルヘキサン酸から得られるジエステル、２−メチル−１，４−ブタンジオールとｎ−ノナン酸及びイソノナン酸から得られるジエステル、２−メチル−１，４−ブタンジオールとｎ−ノナン酸及び３，５，５−トリメチルヘキサン酸から得られるジエステル、２−メチル−１，４−ブタンジオールとｎ−デカン酸及びイソヘプタン酸から得られるジエステル、２−メチル−１，４−ブタンジオールとｎ−デカン酸及びイソオクタン酸から得られるジエステル、２−メチル−１，４−ブタンジオールとｎ−デカン酸及び２−エチルヘキサン酸から得られるジエステル、２−メチル−１，４−ブタンジオールとｎ−デカン酸及びイソノナン酸から得られるジエステル、２−メチル−１，４−ブタンジオールとｎ−デカン酸及び３，５，５−トリメチルヘキサン酸から得られるジエステルが例示される。
【００６７】
１，４−ペンタンジオールと炭素数７〜１０の直鎖状若しくは分岐鎖状飽和脂肪族モノカルボン酸とのジエステルとしては、具体的には、１，４−ペンタンジオールジ（ｎ−ヘプタノエート）、１，４−ペンタンジオールジ（ｎ−オクタノエート）、１，４−ペンタンジオールジ（ｎ−ノナノエート）、１，４−ペンタンジオールジ（ｎ−デカノエート）、１，４−ペンタンジオールとｎ−ヘプタン酸及びｎ−オクタン酸から得られるジエステル、１，４−ペンタンジオールとｎ−ヘプタン酸及びｎ−ノナン酸から得られるジエステル、１，４−ペンタンジオールとｎ−ヘプタン酸及びｎ−デカン酸から得られるジエステル、１，４−ペンタンジオールとｎ−オクタン酸及びｎ−ノナン酸から得られるジエステル、１，４−ペンタンジオールとｎ−オクタン酸及びｎ−デカン酸から得られるジエステル、１，４−ペンタンジオールとｎ−ノナン酸及びｎ−デカン酸から得られるジエステル、１，４−ペンタンジオールジイソヘプタノエート、１，４−ペンタンジオールジイソオクタノエート、１，４−ペンタンジオールジ（２−エチルヘキサノエート）、１，４−ペンタンジオールジイソノナノエート、１，４−ペンタンジオールジ（３，５，５−トリメチルヘキサノエート）、１，４−ペンタンジオールジイソデカノエート、１，４−ペンタンジオールとイソヘプタン酸及びイソオクタン酸から得られるジエステル、１，４−ペンタンジオールとイソヘプタン酸及び２−エチルヘキサン酸から得られるジエステル、１，４−ペンタンジオールとイソヘプタン酸及びイソノナン酸から得られるジエステル、１，４−ペンタンジオールとイソヘプタン酸及び３，５，５−トリメチルヘキサン酸から得られるジエステル、１，４−ペンタンジオールとイソヘプタン酸及びイソデカン酸から得られるジエステル、１，４−ペンタンジオールとイソオクタン酸及び２−エチルヘキサン酸から得られるジエステル、１，４−ペンタンジオールとイソオクタン酸及びイソノナン酸から得られるジエステル、１，４−ペンタンジオールとイソオクタン酸及び３，５，５−トリメチルヘキサン酸から得られるジエステル、１，４−ペンタンジオールとイソオクタン酸及びイソデカン酸から得られるジエステル、１，４−ペンタンジオールと２−エチルヘキサン酸及びイソノナン酸から得られるジエステル、１，４−ペンタンジオールと２−エチルヘキサン酸及び３，５，５−トリメチルヘキサン酸から得られるジエステル、１，４−ペンタンジオールと２−エチルヘキサン酸及びイソデカン酸から得られるジエステル、１，４−ペンタンジオールとイソノナン酸及び３，５，５−トリメチルヘキサン酸から得られるジエステル、１，４−ペンタンジオールとイソノナン酸及びイソデカン酸から得られるジエステル、１，４−ペンタンジオールと３，５，５−トリメチルヘキサン酸及びイソデカン酸から得られるジエステル、１，４−ペンタンジオールとｎ−ヘプタン酸及び２−エチルヘキサン酸から得られるジエステル、１，４−ペンタンジオールとｎ−ヘプタン酸及びイソノナン酸から得られるジエステル、１，４−ペンタンジオールとｎ−ヘプタン酸及び３，５，５−トリメチルヘキサン酸から得られるジエステル、１，４−ペンタンジオールとｎ−オクタン酸及びイソヘプタン酸から得られるジエステル、１，４−ペンタンジオールとｎ−オクタン酸及びイソオクタン酸から得られるジエステル、１，４−ペンタンジオールとｎ−オクタン酸及び２−エチルヘキサン酸から得られるジエステル、１，４−ペンタンジオールとｎ−オクタン酸及びイソノナン酸から得られるジエステル、１，４−ペンタンジオールとｎ−オクタン酸及び３，５，５−トリメチルヘキサン酸から得られるジエステル、１，４−ペンタンジオールとｎ−ノナン酸及びイソヘプタン酸から得られるジエステル、１，４−ペンタンジオールとｎ−ノナン酸及びイソオクタン酸から得られるジエステル、１，４−ペンタンジオールとｎ−ノナン酸及び２−エチルヘキサン酸から得られるジエステル、１，４−ペンタンジオールとｎ−ノナン酸及びイソノナン酸から得られるジエステル、１，４−ペンタンジオールとｎ−ノナン酸及び３，５，５−トリメチルヘキサン酸から得られるジエステル、１，４−ペンタンジオールとｎ−デカン酸及びイソヘプタン酸から得られるジエステル、１，４−ペンタンジオールとｎ−デカン酸及びイソオクタン酸から得られるジエステル、１，４−ペンタンジオールとｎ−デカン酸及び２−エチルヘキサン酸から得られるジエステル、１，４−ペンタンジオールとｎ−デカン酸及びイソノナン酸から得られるジエステル、１，４−ペンタンジオールとｎ−デカン酸及び３，５，５−トリメチルヘキサン酸から得られるジエステルが例示される。
【００６８】
２−メチル−１，５−ペンタンジオールと炭素数７〜１０の直鎖状若しくは分岐鎖状飽和脂肪族モノカルボン酸とのジエステルとしては、具体的には、２−メチル−１，５−ペンタンジオールジ（ｎ−ヘプタノエート）、２−メチル−１，５−ペンタンジオールジ（ｎ−オクタノエート）、２−メチル−１，５−ペンタンジオールジ（ｎ−ノナノエート）、２−メチル−１，５−ペンタンジオールジ（ｎ−デカノエート）、２−メチル−１，５−ペンタンジオールとｎ−ヘプタン酸及びｎ−オクタン酸から得られるジエステル、２−メチル−１，５−ペンタンジオールとｎ−ヘプタン酸及びｎ−ノナン酸から得られるジエステル、２−メチル−１，５−ペンタンジオールとｎ−ヘプタン酸及びｎ−デカン酸から得られるジエステル、２−メチル−１，５−ペンタンジオールとｎ−オクタン酸及びｎ−ノナン酸から得られるジエステル、２−メチル−１，５−ペンタンジオールとｎ−オクタン酸及びｎ−デカン酸から得られるジエステル、２−メチル−１，５−ペンタンジオールとｎ−ノナン酸及びｎ−デカン酸から得られるジエステル、２−メチル−１，５−ペンタンジオールジイソヘプタノエート、２−メチル−１，５−ペンタンジオールジイソオクタノエート、２−メチル−１，５−ペンタンジオールジ（２−エチルヘキサノエート）、２−メチル−１，５−ペンタンジオールジイソノナノエート、２−メチル−１，５−ペンタンジオールジ（３，５，５−トリメチルヘキサノエート）、２−メチル−１，５−ペンタンジオールジイソデカノエート、２−メチル−１，５−ペンタンジオールとイソヘプタン酸及びイソオクタン酸から得られるジエステル、２−メチル−１，５−ペンタンジオールとイソヘプタン酸及び２−エチルヘキサン酸から得られるジエステル、２−メチル−１，５−ペンタンジオールとイソヘプタン酸及びイソノナン酸から得られるジエステル、２−メチル−１，５−ペンタンジオールとイソヘプタン酸及び３，５，５−トリメチルヘキサン酸から得られるジエステル、２−メチル−１，５−ペンタンジオールとイソヘプタン酸及びイソデカン酸から得られるジエステル、２−メチル−１，５−ペンタンジオールとイソオクタン酸及び２−エチルヘキサン酸から得られるジエステル、２−メチル−１，５−ペンタンジオールとイソオクタン酸及びイソノナン酸から得られるジエステル、２−メチル−１，５−ペンタンジオールとイソオクタン酸及び３，５，５−トリメチルヘキサン酸から得られるジエステル、２−メチル−１，５−ペンタンジオールとイソオクタン酸及びイソデカン酸から得られるジエステル、２−メチル−１，５−ペンタンジオールと２−エチルヘキサン酸及びイソノナン酸から得られるジエステル、２−メチル−１，５−ペンタンジオールと２−エチルヘキサン酸及び３，５，５−トリメチルヘキサン酸から得られるジエステル、２−メチル−１，５−ペンタンジオールと２−エチルヘキサン酸及びイソデカン酸から得られるジエステル、２−メチル−１，５−ペンタンジオールとイソノナン酸及び３，５，５−トリメチルヘキサン酸から得られるジエステル、２−メチル−１，５−ペンタンジオールとイソノナン酸及びイソデカン酸から得られるジエステル、２−メチル−１，５−ペンタンジオールと３，５，５−トリメチルヘキサン酸及びイソデカン酸から得られるジエステル、２−メチル−１，５−ペンタンジオールとｎ−ヘプタン酸及び２−エチルヘキサン酸から得られるジエステル、２−メチル−１，５−ペンタンジオールとｎ−ヘプタン酸及びイソノナン酸から得られるジエステル、２−メチル−１，５−ペンタンジオールとｎ−ヘプタン酸及び３，５，５−トリメチルヘキサン酸から得られるジエステル、２−メチル−１，５−ペンタンジオールとｎ−オクタン酸及びイソヘプタン酸から得られるジエステル、２−メチル−１，５−ペンタンジオールとｎ−オクタン酸及びイソオクタン酸から得られるジエステル、２−メチル−１，５−ペンタンジオールとｎ−オクタン酸及び２−エチルヘキサン酸から得られるジエステル、２−メチル−１，５−ペンタンジオールとｎ−オクタン酸及びイソノナン酸から得られるジエステル、２−メチル−１，５−ペンタンジオールとｎ−オクタン酸及び３，５，５−トリメチルヘキサン酸から得られるジエステル、２−メチル−１，５−ペンタンジオールとｎ−ノナン酸及びイソヘプタン酸から得られるジエステル、２−メチル−１，５−ペンタンジオールとｎ−ノナン酸及びイソオクタン酸から得られるジエステル、２−メチル−１，５−ペンタンジオールとｎ−ノナン酸及び２−エチルヘキサン酸から得られるジエステル、２−メチル−１，５−ペンタンジオールとｎ−ノナン酸及びイソノナン酸から得られるジエステル、２−メチル−１，５−ペンタンジオールとｎ−ノナン酸及び３，５，５−トリメチルヘキサン酸から得られるジエステル、２−メチル−１，５−ペンタンジオールとｎ−デカン酸及びイソヘプタン酸から得られるジエステル、２−メチル−１，５−ペンタンジオールとｎ−デカン酸及びイソオクタン酸から得られるジエステル、２−メチル−１，５−ペンタンジオールとｎ−デカン酸及び２−エチルヘキサン酸から得られるジエステル、２−メチル−１，５−ペンタンジオールとｎ−デカン酸及びイソノナン酸から得られるジエステル、２−メチル−１，５−ペンタンジオールとｎ−デカン酸及び３，５，５−トリメチルヘキサン酸から得られるジエステルが例示される。
【００６９】
３−メチル−１，５−ペンタンジオールと炭素数７〜１０の直鎖状若しくは分岐鎖状飽和脂肪族モノカルボン酸とのジエステルとしては、具体的には、３−メチル−１，５−ペンタンジオールジ（ｎ−ヘプタノエート）、３−メチル−１，５−ペンタンジオールジ（ｎ−オクタノエート）、３−メチル−１，５−ペンタンジオールジ（ｎ−ノナノエート）、３−メチル−１，５−ペンタンジオールジ（ｎ−デカノエート）、３−メチル−１，５−ペンタンジオールとｎ−ヘプタン酸及びｎ−オクタン酸から得られるジエステル、３−メチル−１，５−ペンタンジオールとｎ−ヘプタン酸及びｎ−ノナン酸から得られるジエステル、３−メチル−１，５−ペンタンジオールとｎ−ヘプタン酸及びｎ−デカン酸から得られるジエステル、３−メチル−１，５−ペンタンジオールとｎ−オクタン酸及びｎ−ノナン酸から得られるジエステル、３−メチル−１，５−ペンタンジオールとｎ−オクタン酸及びｎ−デカン酸から得られるジエステル、３−メチル−１，５−ペンタンジオールとｎ−ノナン酸及びｎ−デカン酸から得られるジエステル、３−メチル−１，５−ペンタンジオールジイソヘプタノエート、３−メチル−１，５−ペンタンジオールジイソオクタノエート、３−メチル−１，５−ペンタンジオールジ（２−エチルヘキサノエート）、３−メチル−１，５−ペンタンジオールジイソノナノエート、３−メチル−１，５−ペンタンジオールジ（３，５，５−トリメチルヘキサノエート）、３−メチル−１，５−ペンタンジオールジイソデカノエート、３−メチル−１，５−ペンタンジオールとイソヘプタン酸及びイソオクタン酸から得られるジエステル、３−メチル−１，５−ペンタンジオールとイソヘプタン酸及び２−エチルヘキサン酸から得られるジエステル、３−メチル−１，５−ペンタンジオールとイソヘプタン酸及びイソノナン酸から得られるジエステル、３−メチル−１，５−ペンタンジオールとイソヘプタン酸及び３，５，５−トリメチルヘキサン酸から得られるジエステル、３−メチル−１，５−ペンタンジオールとイソヘプタン酸及びイソデカン酸から得られるジエステル、３−メチル−１，５−ペンタンジオールとイソオクタン酸及び２−エチルヘキサン酸から得られるジエステル、３−メチル−１，５−ペンタンジオールとイソオクタン酸及びイソノナン酸から得られるジエステル、３−メチル−１，５−ペンタンジオールとイソオクタン酸及び３，５，５−トリメチルヘキサン酸から得られるジエステル、３−メチル−１，５−ペンタンジオールとイソオクタン酸及びイソデカン酸から得られるジエステル、３−メチル−１，５−ペンタンジオールと２−エチルヘキサン酸及びイソノナン酸から得られるジエステル、３−メチル−１，５−ペンタンジオールと２−エチルヘキサン酸及び３，５，５−トリメチルヘキサン酸から得られるジエステル、３−メチル−１，５−ペンタンジオールと２−エチルヘキサン酸及びイソデカン酸から得られるジエステル、３−メチル−１，５−ペンタンジオールとイソノナン酸及び３，５，５−トリメチルヘキサン酸から得られるジエステル、３−メチル−１，５−ペンタンジオールとイソノナン酸及びイソデカン酸から得られるジエステル、３−メチル−１，５−ペンタンジオールと３，５，５−トリメチルヘキサン酸及びイソデカン酸から得られるジエステル、３−メチル−１，５−ペンタンジオールとｎ−ヘプタン酸及び２−エチルヘキサン酸から得られるジエステル、３−メチル−１，５−ペンタンジオールとｎ−ヘプタン酸及びイソノナン酸から得られるジエステル、３−メチル−１，５−ペンタンジオールとｎ−ヘプタン酸及び３，５，５−トリメチルヘキサン酸から得られるジエステル、３−メチル−１，５−ペンタンジオールとｎ−オクタン酸及びイソヘプタン酸から得られるジエステル、３−メチル−１，５−ペンタンジオールとｎ−オクタン酸及びイソオクタン酸から得られるジエステル、３−メチル−１，５−ペンタンジオールとｎ−オクタン酸及び２−エチルヘキサン酸から得られるジエステル、３−メチル−１，５−ペンタンジオールとｎ−オクタン酸及びイソノナン酸から得られるジエステル、３−メチル−１，５−ペンタンジオールとｎ−オクタン酸及び３，５，５−トリメチルヘキサン酸から得られるジエステル、３−メチル−１，５−ペンタンジオールとｎ−ノナン酸及びイソヘプタン酸から得られるジエステル、３−メチル−１，５−ペンタンジオールとｎ−ノナン酸及びイソオクタン酸から得られるジエステル、３−メチル−１，５−ペンタンジオールとｎ−ノナン酸及び２−エチルヘキサン酸から得られるジエステル、３−メチル−１，５−ペンタンジオールとｎ−ノナン酸及びイソノナン酸から得られるジエステル、３−メチル−１，５−ペンタンジオールとｎ−ノナン酸及び３，５，５−トリメチルヘキサン酸から得られるジエステル、３−メチル−１，５−ペンタンジオールとｎ−デカン酸及びイソヘプタン酸から得られるジエステル、３−メチル−１，５−ペンタンジオールとｎ−デカン酸及びイソオクタン酸から得られるジエステル、３−メチル−１，５−ペンタンジオールとｎ−デカン酸及び２−エチルヘキサン酸から得られるジエステル、３−メチル−１，５−ペンタンジオールとｎ−デカン酸及びイソノナン酸から得られるジエステル、３−メチル−１，５−ペンタンジオールとｎ−デカン酸及び３，５，５−トリメチルヘキサン酸から得られるジエステルが例示される。
【００７０】
１，５−ヘキサンジオールと炭素数７〜１０の直鎖状若しくは分岐鎖状飽和脂肪族モノカルボン酸とのジエステルとしては、具体的には、１，５−ヘキサンジオールジ（ｎ−ヘプタノエート）、１，５−ヘキサンジオールジ（ｎ−オクタノエート）、１，５−ヘキサンジオールジ（ｎ−ノナノエート）、１，５−ヘキサンジオールジ（ｎ−デカノエート）、１，５−ヘキサンジオールとｎ−ヘプタン酸及びｎ−オクタン酸から得られるジエステル、１，５−ヘキサンジオールとｎ−ヘプタン酸及びｎ−ノナン酸から得られるジエステル、１，５−ヘキサンジオールとｎ−ヘプタン酸及びｎ−デカン酸から得られるジエステル、１，５−ヘキサンジオールとｎ−オクタン酸及びｎ−ノナン酸から得られるジエステル、１，５−ヘキサンジオールとｎ−オクタン酸及びｎ−デカン酸から得られるジエステル、１，５−ヘキサンジオールとｎ−ノナン酸及びｎ−デカン酸から得られるジエステル、１，５−ヘキサンジオールジイソヘプタノエート、１，５−ヘキサンジオールジイソオクタノエート、１，５−ヘキサンジオールジ（２−エチルヘキサノエート）、１，５−ヘキサンジオールジイソノナノエート、１，５−ヘキサンジオールジ（３，５，５−トリメチルヘキサノエート）、１，５−ヘキサンジオールジイソデカノエート、１，５−ヘキサンジオールとイソヘプタン酸及びイソオクタン酸から得られるジエステル、１，５−ヘキサンジオールとイソヘプタン酸及び２−エチルヘキサン酸から得られるジエステル、１，５−ヘキサンジオールとイソヘプタン酸及びイソノナン酸から得られるジエステル、１，５−ヘキサンジオールとイソヘプタン酸及び３，５，５−トリメチルヘキサン酸から得られるジエステル、１，５−ヘキサンジオールとイソヘプタン酸及びイソデカン酸から得られるジエステル、１，５−ヘキサンジオールとイソオクタン酸及び２−エチルヘキサン酸から得られるジエステル、１，５−ヘキサンジオールとイソオクタン酸及びイソノナン酸から得られるジエステル、１，５−ヘキサンジオールとイソオクタン酸及び３，５，５−トリメチルヘキサン酸から得られるジエステル、１，５−ヘキサンジオールとイソオクタン酸及びイソデカン酸から得られるジエステル、１，５−ヘキサンジオールと２−エチルヘキサン酸及びイソノナン酸から得られるジエステル、１，５−ヘキサンジオールと２−エチルヘキサン酸及び３，５，５−トリメチルヘキサン酸から得られるジエステル、１，５−ヘキサンジオールと２−エチルヘキサン酸及びイソデカン酸から得られるジエステル、１，５−ヘキサンジオールとイソノナン酸及び３，５，５−トリメチルヘキサン酸から得られるジエステル、１，５−ヘキサンジオールとイソノナン酸及びイソデカン酸から得られるジエステル、１，５−ヘキサンジオールと３，５，５−トリメチルヘキサン酸及びイソデカン酸から得られるジエステル、１，５−ヘキサンジオールとｎ−ヘプタン酸及び２−エチルヘキサン酸から得られるジエステル、１，５−ヘキサンジオールとｎ−ヘプタン酸及びイソノナン酸から得られるジエステル、１，５−ヘキサンジオールとｎ−ヘプタン酸及び３，５，５−トリメチルヘキサン酸から得られるジエステル、１，５−ヘキサンジオールとｎ−オクタン酸及びイソヘプタン酸から得られるジエステル、１，５−ヘキサンジオールとｎ−オクタン酸及びイソオクタン酸から得られるジエステル、１，５−ヘキサンジオールとｎ−オクタン酸及び２−エチルヘキサン酸から得られるジエステル、１，５−ヘキサンジオールとｎ−オクタン酸及びイソノナン酸から得られるジエステル、１，５−ヘキサンジオールとｎ−オクタン酸及び３，５，５−トリメチルヘキサン酸から得られるジエステル、１，５−ヘキサンジオールとｎ−ノナン酸及びイソヘプタン酸から得られるジエステル、１，５−ヘキサンジオールとｎ−ノナン酸及びイソオクタン酸から得られるジエステル、１，５−ヘキサンジオールとｎ−ノナン酸及び２−エチルヘキサン酸から得られるジエステル、１，５−ヘキサンジオールとｎ−ノナン酸及びイソノナン酸から得られるジエステル、１，５−ヘキサンジオールとｎ−ノナン酸及び３，５，５−トリメチルヘキサン酸から得られるジエステル、１，５−ヘキサンジオールとｎ−デカン酸及びイソヘプタン酸から得られるジエステル、１，５−ヘキサンジオールとｎ−デカン酸及びイソオクタン酸から得られるジエステル、１，５−ヘキサンジオールとｎ−デカン酸及び２−エチルヘキサン酸から得られるジエステル、１，５−ヘキサンジオールとｎ−デカン酸及びイソノナン酸から得られるジエステル、１，５−ヘキサンジオールとｎ−デカン酸及び３，５，５−トリメチルヘキサン酸から得られるジエステルが例示される。
【００７１】
２，４−ジエチル−１，５−ペンタンジオールと炭素数７〜１０の直鎖状若しくは分岐鎖状飽和脂肪族モノカルボン酸とのジエステルとしては、具体的には、２，４−ジエチル−１，５−ペンタンジオールジ（ｎ−ヘプタノエート）、２，４−ジエチル−１，５−ペンタンジオールジ（ｎ−オクタノエート）、２，４−ジエチル−１，５−ペンタンジオールジ（ｎ−ノナノエート）、２，４−ジエチル−１，５−ペンタンジオールジ（ｎ−デカノエート）、２，４−ジエチル−１，５−ペンタンジオールジイソヘプタノエート、２，４−ジエチル−１，５−ペンタンジオールジイソオクタノエート、２，４−ジエチル−１，５−ペンタンジオールジ（２−エチルヘキサノエート）、２，４−ジエチル−１，５−ペンタンジオールジイソノナノエート、２，４−ジエチル−１，５−ペンタンジオールジ（３，５，５−トリメチルヘキサノエート）、２，４−ジエチル−１，５−ペンタンジオールジイソデカノエートが例示される。
【００７２】
ネオペンチルグリコールと炭素数７〜１０の直鎖状若しくは分岐鎖状飽和脂肪族モノカルボン酸とのジエステルとしては、具体的には、ネオペンチルグリコールジ（ｎ−ヘプタノエート）、ネオペンチルグリコールジ（ｎ−オクタノエート）、ネオペンチルグリコールジ（ｎ−ノナノエート）、ネオペンチルグリコールジ（ｎ−デカノエート）、ネオペンチルグリコールジイソデカノエート、ネオペンチルグリコールとイソヘプタン酸及びイソオクタン酸から得られるジエステル、ネオペンチルグリコールとイソヘプタン酸及び２−エチルヘキサン酸から得られるジエステル、ネオペンチルグリコールとイソヘプタン酸及びイソノナン酸から得られるジエステル、ネオペンチルグリコールとイソヘプタン酸及び３，５，５−トリメチルヘキサン酸から得られるジエステル、ネオペンチルグリコールとイソヘプタン酸及びイソデカン酸から得られるジエステル、ネオペンチルグリコールとイソオクタン酸及び２−エチルヘキサン酸から得られるジエステル、ネオペンチルグリコールとイソオクタン酸及びイソノナン酸から得られるジエステル、ネオペンチルグリコールとイソオクタン酸及び３，５，５−トリメチルヘキサン酸から得られるジエステル、ネオペンチルグリコールとイソオクタン酸及びイソデカン酸から得られるジエステル、ネオペンチルグリコールと２−エチルヘキサン酸及びイソノナン酸から得られるジエステル、ネオペンチルグリコールと２−エチルヘキサン酸及び３，５，５−トリメチルヘキサン酸から得られるジエステル、ネオペンチルグリコールと２−エチルヘキサン酸及びイソデカン酸から得られるジエステル、ネオペンチルグリコールとイソノナン酸及び３，５，５−トリメチルヘキサン酸から得られるジエステル、ネオペンチルグリコールとイソノナン酸及びイソデカン酸から得られるジエステル、ネオペンチルグリコールと３，５，５−トリメチルヘキサン酸及びイソデカン酸から得られるジエステル、ネオペンチルグリコールジイソヘプタノエート、ネオペンチルグリコールジイソオクタノエート、ネオペンチルグリコールジ（２−エチルヘキサノエート）、ネオペンチルグリコールジイソノナノエート、ネオペンチルグリコールジ（３，５，５−トリメチルヘキサノエート）、ネオペンチルグリコールとｎ−ヘプタン酸及び２−エチルヘキサン酸から得られるジエステル、ネオペンチルグリコールとｎ−ヘプタン酸及びイソノナン酸から得られるジエステル、ネオペンチルグリコールとｎ−ヘプタン酸及び３，５，５−トリメチルヘキサン酸から得られるジエステル、ネオペンチルグリコールとｎ−オクタン酸及びイソヘプタン酸から得られるジエステル、ネオペンチルグリコールとｎ−オクタン酸及びイソオクタン酸から得られるジエステル、ネオペンチルグリコールとｎ−オクタン酸及び２−エチルヘキサン酸から得られるジエステル、ネオペンチルグリコールとｎ−オクタン酸及びイソノナン酸から得られるジエステル、ネオペンチルグリコールとｎ−オクタン酸及び３，５，５−トリメチルヘキサン酸から得られるジエステル、ネオペンチルグリコールとｎ−ノナン酸及びイソヘプタン酸から得られるジエステル、ネオペンチルグリコールとｎ−ノナン酸及びイソオクタン酸から得られるジエステル、ネオペンチルグリコールとｎ−ノナン酸及び２−エチルヘキサン酸から得られるジエステル、ネオペンチルグリコールとｎ−ノナン酸及びイソノナン酸から得られるジエステル、ネオペンチルグリコールとｎ−ノナン酸及び３，５，５−トリメチルヘキサン酸から得られるジエステル、ネオペンチルグリコールとｎ−デカン酸及びイソヘプタン酸から得られるジエステル、ネオペンチルグリコールとｎ−デカン酸及びイソオクタン酸から得られるジエステル、ネオペンチルグリコールとｎ−デカン酸及び２−エチルヘキサン酸から得られるジエステル、ネオペンチルグリコールとｎ−デカン酸及びイソノナン酸から得られるジエステル、ネオペンチルグリコールとｎ−デカン酸及び３，５，５−トリメチルヘキサン酸から得られるジエステルが例示される。
【００７３】
上記の好ましいジエステルの中でも特に、低粘度、耐熱性及び低温流動性のバランスに優れる点で３−メチル−１，５−ペンタンジオールと炭素数７〜１０の直鎖状若しくは分岐鎖状飽和脂肪族モノカルボン酸とのジエステルが好ましい。
特に好ましいジエステルの具体例として、３−メチル−１，５−ペンタンジオールジ（ｎ−ヘプタノエート）、３−メチル−１，５−ペンタンジオールジ（ｎ−オクタノエート）、３−メチル−１，５−ペンタンジオールジ（ｎ−ノナノエート）、３−メチル−１，５−ペンタンジオールジ（ｎ−デカノエート）、３−メチル−１，５−ペンタンジオールとｎ−ヘプタン酸及びｎ−オクタン酸から得られるジエステル、３−メチル−１，５−ペンタンジオールとｎ−ヘプタン酸及びｎ−ノナン酸から得られるジエステル、３−メチル−１，５−ペンタンジオールとｎ−ヘプタン酸及びｎ−デカン酸から得られるジエステル、３−メチル−１，５−ペンタンジオールとｎ−オクタン酸及びｎ−ノナン酸から得られるジエステル、３−メチル−１，５−ペンタンジオールとｎ−オクタン酸及びｎ−デカン酸から得られるジエステル、３−メチル−１，５−ペンタンジオールとｎ−ノナン酸及びｎ−デカン酸から得られるジエステル、３−メチル−１，５−ペンタンジオールジイソヘプタノエート、３−メチル−１，５−ペンタンジオールジイソオクタノエート、３−メチル−１，５−ペンタンジオールジ（２−エチルヘキサノエート）、３−メチル−１，５−ペンタンジオールジイソノナノエート、３−メチル−１，５−ペンタンジオールジ（３，５，５−トリメチルヘキサノエート）、３−メチル−１，５−ペンタンジオールジイソデカノエート、３−メチル−１，５−ペンタンジオールとイソヘプタン酸及びイソオクタン酸から得られるジエステル、３−メチル−１，５−ペンタンジオールとイソヘプタン酸及び２−エチルヘキサン酸から得られるジエステル、３−メチル−１，５−ペンタンジオールとイソヘプタン酸及びイソノナン酸から得られるジエステル、３−メチル−１，５−ペンタンジオールとイソヘプタン酸及び３，５，５−トリメチルヘキサン酸から得られるジエステル、３−メチル−１，５−ペンタンジオールとイソヘプタン酸及びイソデカン酸から得られるジエステル、３−メチル−１，５−ペンタンジオールとイソオクタン酸及び２−エチルヘキサン酸から得られるジエステル、３−メチル−１，５−ペンタンジオールとイソオクタン酸及びイソノナン酸から得られるジエステル、３−メチル−１，５−ペンタンジオールとイソオクタン酸及び３，５，５−トリメチルヘキサン酸から得られるジエステル、３−メチル−１，５−ペンタンジオールとイソオクタン酸及びイソデカン酸から得られるジエステル、３−メチル−１，５−ペンタンジオールと２−エチルヘキサン酸及びイソノナン酸から得られるジエステル、３−メチル−１，５−ペンタンジオールと２−エチルヘキサン酸及び３，５，５−トリメチルヘキサン酸から得られるジエステル、３−メチル−１，５−ペンタンジオールと２−エチルヘキサン酸及びイソデカン酸から得られるジエステル、３−メチル−１，５−ペンタンジオールとイソノナン酸及び３，５，５−トリメチルヘキサン酸から得られるジエステル、３−メチル−１，５−ペンタンジオールとイソノナン酸及びイソデカン酸から得られるジエステル、３−メチル−１，５−ペンタンジオールと３，５，５−トリメチルヘキサン酸及びイソデカン酸から得られるジエステル、３−メチル−１，５−ペンタンジオールとｎ−ヘプタン酸及び２−エチルヘキサン酸から得られるジエステル、３−メチル−１，５−ペンタンジオールとｎ−ヘプタン酸及びイソノナン酸から得られるジエステル、３−メチル−１，５−ペンタンジオールとｎ−ヘプタン酸及び３，５，５−トリメチルヘキサン酸から得られるジエステル、３−メチル−１，５−ペンタンジオールとｎ−オクタン酸及びイソヘプタン酸から得られるジエステル、３−メチル−１，５−ペンタンジオールとｎ−オクタン酸及びイソオクタン酸から得られるジエステル、３−メチル−１，５−ペンタンジオールとｎ−オクタン酸及び２−エチルヘキサン酸から得られるジエステル、３−メチル−１，５−ペンタンジオールとｎ−オクタン酸及びイソノナン酸から得られるジエステル、３−メチル−１，５−ペンタンジオールとｎ−オクタン酸及び３，５，５−トリメチルヘキサン酸から得られるジエステル、３−メチル−１，５−ペンタンジオールとｎ−ノナン酸及びイソヘプタン酸から得られるジエステル、３−メチル−１，５−ペンタンジオールとｎ−ノナン酸及びイソオクタン酸から得られるジエステル、３−メチル−１，５−ペンタンジオールとｎ−ノナン酸及び２−エチルヘキサン酸から得られるジエステル、３−メチル−１，５−ペンタンジオールとｎ−ノナン酸及びイソノナン酸から得られるジエステル、３−メチル−１，５−ペンタンジオールとｎ−ノナン酸及び３，５，５−トリメチルヘキサン酸から得られるジエステル、３−メチル−１，５−ペンタンジオールとｎ−デカン酸及びイソヘプタン酸から得られるジエステル、３−メチル−１，５−ペンタンジオールとｎ−デカン酸及びイソオクタン酸から得られるジエステル、３−メチル−１，５−ペンタンジオールとｎ−デカン酸及び２−エチルヘキサン酸から得られるジエステル、３−メチル−１，５−ペンタンジオールとｎ−デカン酸及びイソノナン酸から得られるジエステル、３−メチル−１，５−ペンタンジオールとｎ−デカン酸及び３，５，５−トリメチルヘキサン酸から得られるジエステルが例示される。
【００７４】
一般式（３）で表されるジエステルの中でも、０℃の動粘度が低く、耐熱性に優れる点で、分子量が３２０〜４００、好ましくは３３０〜３８０であるものが推奨される。
【００７５】
一般式（３）で表されるジエステルの中でも、ＪＩＳ−Ｋ−２２６９に記載される流動点が−２０℃以下であるものが好ましく、より低温での使用に適する点で−３０℃以下、更には−４０℃以下であるものが最も好ましい。
【００７６】
一般式（３）で表されるジエステルの中でも、ＪＩＳ−Ｋ−２２８３に記載される粘度指数が、好ましくは１２５以上、より好ましくは１５０以上が推奨される。粘度指数が１５０以上であるエステルは広範囲の温度領域で低粘度であり、耐熱性にも優れる。
【００７７】
一般式（３）で表されるジオールエステル以外のポリオールエステル
本発明において合成油として使用できるポリオールエステルとしては、一般式（３）で表されるジエステルに加えて、トリメチロールエタン、トリメチロールプロパン、ペンタエリスリトール、ジトリメチロールプロパン、ジペンタエリスリトール等のネオペンチル型構造のポリオールと炭素数３〜２２の直鎖状及び／又は分岐鎖状の飽和又は不飽和の脂肪酸とのフルエステル、或いはグリセリン、ポリグリセリン、ソルビトール等の非ネオペンチル型構造のポリオールと炭素数３〜２２の直鎖状及び／又は分岐鎖状の飽和又は不飽和の脂肪酸とのフルエステルも例示することができる。
【００７８】
これらの中でも、トリメチロールエタン、トリメチロールプロパン、ペンタエリスリトール、ジトリメチロールプロパン、ジペンタエリスリトール等のネオペンチル型構造のポリオールと炭素数４〜１０の直鎖状及び／又は分岐鎖状の飽和又は不飽和の脂肪酸とのフルエステル、或いはグリセリン、ポリグリセリン、ソルビトール等の非ネオペンチル型構造のポリオールと炭素数４〜１０の直鎖状及び／又は分岐鎖状の飽和又は不飽和の脂肪酸とのフルエステルが好ましい。
【００７９】
より具体的には、トリメチロールエタン、トリメチロールプロパン、ペンタエリスリトール及びジペンタエリスリトールからなる群から選ばれる１種若しくは２種以上の多価アルコールと、ｎ−ブタン酸、ｎ−ペンタン酸、ｎ−ヘキサン酸、ｎ−ヘプタン酸、ｎ−オクタン酸、ｎ−ノナン酸、ｎ−デカン酸、イソブタン酸、イソペンタン酸、イソヘキサン酸、イソヘプタン酸、イソオクタン酸、２−エチルヘキサン酸、イソノナン酸、３，５，５−トリメチルヘキサン酸及びイソデカン酸からなる群から選ばれる１種若しくは２種以上の脂肪族モノカルボン酸とから得られるフルエステルが好ましい。
【００８０】
2.5.4 その他のエステル化合物
上述した合成油として使用されるエステル化合物の他に、合成油として使用できるエステル化合物は、ダイマー酸、水添ダイマー酸などの重合脂肪酸、或いは、縮合ヒマシ油脂肪酸、水添縮合ヒマシ油脂肪酸などのヒドロキシ脂肪酸と炭素数３〜２２の直鎖状若しくは分岐鎖状の飽和又は不飽和の脂肪族アルコールとのエステル等が挙げられる。
【００８１】
2.6ポリアルキレングリコール
また、本発明において合成油として使用されるポリアルキレングリコールとしては、アルコールと炭素数２〜４の直鎖状若しくは分岐鎖状のアルキレンオキサイドの開環重合体が例示される。アルキレンオキサイドとしてはエチレンオキサイド、プロピレンオキサイド、ブチレンオキサイドが挙げられ、これらの１種を用いた重合体、若しくは２種以上の混合物を用いた共重合体が使用可能である。また、片端又は両端の水酸基部分がエーテル化した化合物も使用可能である。これらの重合体の動粘度（４０℃）は、好ましくは５．０〜１０００ｍｍ２／ｓ、より好ましくは５．０〜５００ｍｍ２／ｓが推奨される。
【００８２】
2.7 ポリビニルエーテル
合成油として使用されるポリビニルエーテルは、ビニルエーテルモノマーの重合によって得られる化合物である。ビニルエーテルモノマーとしては、メチルビニルエーテル、エチルビニルエーテル、イソプロピルビニルエーテル、ｎ−ブチルビニルエーテル、イソブチルビニルエーテル、ｓｅｃ−ブチルビニルエーテル、ｔｅｒｔ−ブチルビニルエーテル、ｎ−ペンチルビニルエーテル、ｎ−ヘキシルビニルエーテル、２−メトキシエチルビニルエーテル、２−エトキシエチルビニルエーテル等が挙げられる。これらの重合体の動粘度は、５．０〜１０００ｍｍ２／ｓ（４０℃）、好ましくは５．０〜５００ｍｍ２／ｓ（４０℃）である。
【００８３】
2.8 ポリフェニルエーテル
合成油として使用されるポリフェニルエーテルとしては、２個以上の芳香環のメタ位をエーテル結合又はチオエーテル結合でつないだ構造を有する化合物が挙げられる。具体的には、ビス（ｍ−フェノキシフェニル）エーテル、ｍ−ビス（ｍ−フェノキシフェノキシ）ベンゼン、及びそれらの酸素の１個若しくは２個以上を硫黄に置換したチオエーテル類（通称Ｃ−エーテル）等が例示される。
【００８４】
2.9 アルキルフェニルエーテル
合成油として使用されるアルキルフェニルエーテルとしては、ポリフェニルエーテルを炭素数６〜１８の直鎖状若しくは分岐鎖状のアルキル基で置換した化合物が挙げられ、特に１個以上のアルキル基で置換したアルキルジフェニルエーテルが好ましい。
【００８５】
2.10 シリコーン油
合成油として使用されるシリコーン油としては、ジメチルシリコーン、メチルフェニルシリコーンのほか、長鎖アルキルシリコーン、フルオロシリコーン等の変性シリコーンが挙げられる。
【００８６】
本発明の潤滑油組成物に使用される(Ａ)成分は、動圧流体軸受用又は焼結含油軸受用潤滑油に求められる性能を満たすために、単独又は任意の割合で混合して使用してもよい。
【００８７】
これらの合成油の中でも、耐熱性及び潤滑性に優れる点でエステル化合物が好ましく、更には、耐熱性及び低温粘度のバランスに優れる点で、脂肪酸モノエステル、脂肪族二塩基酸ジエステル及びポリオールエステルが特に好ましい。
【００８８】
本発明の潤滑油組成物中の(Ａ)潤滑油基油の含有量は、好ましくは８０〜９９．９９重量％、より好ましくは８５〜９９．９重量％、より好ましくは９０〜９９．０重量％が推奨される。
【００８９】
（Ｂ）非イオン性界面活性剤
本発明の潤滑油組成物に使用される(Ｂ)非イオン性界面活性剤（以下、「Ｂ成分」ということがある）としては、ソルビタン脂肪酸エステル、ポリオキシエチレンソルビタン脂肪酸エステル、ポリオキシエチレンアルキルエーテル、ポリオキシエチレンアルケニルエーテル、ポリオキシエチレンアルキルフェニルエーテル、ポリオキシエチレンソルビット脂肪酸エステル、ポリエチレングリコール脂肪酸エステル、ポリオキシエチレンポリオキシプロピレンアルキルエーテル、ポリオキシエチレンヒマシ油、ポリオキシエチレン硬化ヒマシ油、ポリオキシエチレンアルキルアミン、グリセリン脂肪酸エステル、ポリグリセリン脂肪酸エステル、ショ脂肪酸エステル、ペンタエリスリトール脂肪酸エステル、アルキルポリグリコシド、Ｎ−アルカノイル−Ｎ−メチルグルカミン、ポリオキシエチレンアルキルアミン、脂肪酸アルカノールアミド、ポリオキシエチレンアルキルアミド、ポリブテニルコハク酸イミド、アルキルグリコシド及びアルキルアミンオキサイドなどが挙げられる。それらは、１種で又は２種以上を組み合わせ用いることができる。
【００９０】
本発明の潤滑油組成物中の(Ｂ)成分の含有量は、好ましくは０．０１〜１０重量％、より好ましくは０．０１〜５重量％が推奨される。
【００９１】
（Ｂ）非イオン性界面活性剤の中でも、ソルビタン脂肪酸エステル、ポリオキシエチレンソルビタン脂肪酸エステル及びポリオキシエチレンアルキル若しくはアルケニルエーテルからなる群から選ばれる少なくとも１種が好ましい。以下、これらの化合物について詳述する。
【００９２】
1. ソルビタン脂肪酸エステル
(Ｂ)成分として使用されるソルビタン脂肪酸エステルにおいて、その脂肪酸残基の炭素数は４〜２４が好ましく、８〜１８が特に好ましい。即ち、ソルビタン脂肪酸エステルは、ソルビタンＣ４−Ｃ２４脂肪酸エステルが好ましく、ソルビタンＣ８−Ｃ１８脂肪酸エステルがより好ましい。
これらの中でも、ソルビタンのオレイン酸エステル、即ち、ソルビタンオレートが特に好ましい。
【００９３】
また、ソルビタン脂肪酸エステルには、ソルビタン脂肪酸モノエステル、ソルビタン脂肪酸ジエステル、ソルビタン脂肪酸トリエステル、ソルビタン脂肪酸テトラエステル、及びそれらの混合物がある。それらのエステルの中でも、ソルビタン脂肪酸トリエステル、ソルビタン脂肪酸ジエステル及びソルビタン脂肪酸モノエステルが好ましく、ソルビタン脂肪酸トリエステルが特に好ましい。
【００９４】
(Ｂ)成分として好ましく使用されるソルビタン脂肪酸エステルの具体例としては、ソルビタンモノラウレート、ソルビタンモノミリステート、ソルビタンモノパルミテート、ソルビタンモノステアレート、ソルビタンモノイソステアレート、ソルビタンモノベヘネート、ソルビタンモノオレート、ソルビタンジラウレート、ソルビタンジミリステート、ソルビタンジパルミテート、ソルビタンジステアレート、ソルビタンジイソステアレート、ソルビタンジベヘネート、ソルビタンジオレート、ソルビタントリラウレート、ソルビタントリミリステート、ソルビタントリパルミテート、ソルビタントリステアレート、ソルビタントリイソステアレート、ソルビタントリベヘネート、ソルビタントリオレート、より好ましくはソルビタントリラウレート、ソルビタントリミリステート、ソルビタントリパルミテート、ソルビタントリステアレート、ソルビタントリイソステアレート、ソルビタントリベヘネート、ソルビタントリオレートが推奨される。
【００９５】
2. ポリオキシエチレンソルビタン脂肪酸エステル
(Ｂ)成分として使用されるポリオキシエチレンソルビタン脂肪酸エステルにおいて、その脂肪酸残基の炭素数は４〜２４が好ましく、８〜１８がより好ましい。即ち、ポリオキシエチレンソルビタン脂肪酸エステルは、ポリオキシエチレンソルビタンＣ４−Ｃ２４脂肪酸エステルが好ましく、ポリオキシエチレンソルビタンＣ８−Ｃ１８脂肪酸エステルがより好ましい。
これらの中でも、ポリオキシエチレンソルビタンのステアリン酸エステル又はオレイン酸エステルが好ましく、オレイン酸エステルが特に好ましい。即ち、ポリオキシエチレンソルビタンステアレート、ポリオキシエチレンソルビタンオレートが好ましく、ポリオキシエチレンソルビタンオレートが特に好ましい。
【００９６】
また、ポリオキシエチレンソルビタン脂肪酸エステルの中でも、ポリオキシエチレンソルビタン脂肪酸トリエステル、ポリオキシエチレンソルビタン脂肪酸ジエステル及びポリオキシエチレンソルビタン脂肪酸モノエステルが好ましく、ポリオキシエチレンソルビタン脂肪酸トリエステルが特に好ましい。
【００９７】
(Ｂ)成分として使用されるポリオキシエチレンソルビタン脂肪酸エステルのエチレンオキシド平均付加モル数としては、その総計が、好ましくは２〜１００程度、より好ましくは６〜５０、特に６〜３０が推奨される。
【００９８】
(Ｂ)成分として好ましく使用されるポリオキシエチレンソルビタン脂肪酸エステルの具体例としては、ポリオキシエチレン（エチレンオキシド総計の平均付加モル数：２〜１００、好ましくは６〜５０、特に好ましくは６〜３０）ソルビタンモノラウレート、ポリオキシエチレン（エチレンオキシド総計の平均付加モル数：２〜１００、好ましくは６〜５０、特に好ましくは６〜３０）ソルビタンモノミリステート、ポリオキシエチレン（エチレンオキシド総計の平均付加モル数：２〜１００、好ましくは６〜５０、特に好ましくは６〜３０）ソルビタンモノパルミテート、ポリオキシエチレン（エチレンオキシド総計の平均付加モル数：２〜１００、好ましくは６〜５０、特に好ましくは６〜３０）ソルビタンモノステアレート、ポリオキシエチレン（エチレンオキシド総計の平均付加モル数：２〜１００、好ましくは６〜５０、特に好ましくは６〜３０）ソルビタンモノイソステアレート、ポリオキシエチレン（エチレンオキシド総計の平均付加モル数：２〜１００、好ましくは６〜５０、特に好ましくは６〜３０）ソルビタンモノベヘネート、ポリオキシエチレン（エチレンオキシド総計の平均付加モル数：２〜１００、好ましくは６〜５０、特に好ましくは６〜３０）ソルビタンモノオレート、ポリオキシエチレン（エチレンオキシド総計の付加モル数総計：２〜１００、好ましくは６〜５０、特に好ましくは６〜３０）ソルビタンジラウレート、ポリオキシエチレン（エチレンオキシド総計の平均付加モル数：２〜１００、好ましくは６〜５０、特に好ましくは６〜３０）ソルビタンジミリステート、ポリオキシエチレン（エチレンオキシド総計の平均付加モル数：２〜１００、好ましくは６〜５０、特に好ましくは６〜３０）ソルビタンジパルミテート、ポリオキシエチレン（エチレンオキシド総計の平均付加モル数：２〜１００、好ましくは６〜５０、特に好ましくは６〜３０）ソルビタンジステアレート、ポリオキシエチレン（エチレンオキシド総計の平均付加モル数：２〜１００、好ましくは６〜５０、特に好ましくは６〜３０）ソルビタンジイソステアレート、ポリオキシエチレン（エチレンオキシド総計の平均付加モル数：２〜１００、好ましくは６〜５０、特に好ましくは６〜３０）ソルビタンジベヘネート、ポリオキシエチレン（エチレンオキシド総計の平均付加モル数：２〜１００、好ましくは６〜５０、特に好ましくは６〜３０）ソルビタンジオレート、ポリオキシエチレン（エチレンオキシド総計の平均付加モル数：２〜１００、好ましくは６〜５０、特に好ましくは６〜３０）ソルビタントリラウレート、ポリオキシエチレン（エチレンオキシド総計の平均付加モル数：２〜１００、好ましくは６〜５０、特に好ましくは６〜３０）ソルビタントリミリステート、ポリオキシエチレン（エチレンオキシド総計の平均付加モル数：２〜１００、好ましくは６〜５０、特に好ましくは６〜３０）ソルビタントリパルミテート、ポリオキシエチレン（エチレンオキシド総計の平均付加モル数：２〜１００、好ましくは６〜５０、特に好ましくは６〜３０）ソルビタントリステアレート、ポリオキシエチレン（エチレンオキシド総計の平均付加モル数：２〜１００、好ましくは６〜５０、特に好ましくは６���３０）ソルビタントリイソステアレート、ポリオキシエチレン（エチレンオキシド総計の平均付加モル数：２〜１００、好ましくは６〜５０、特に好ましくは６〜３０）ソルビタントリベヘネート、ポリオキシエチレン（エチレンオキシド総計の平均付加モル数：２〜１００、好ましくは６〜５０、特に好ましくは６〜３０）ソルビタントリオレートが例示される。
【００９９】
特に導電性及び低温相容性の点で、ポリオキシエチレン（エチレンオキシド総計の平均付加モル数：６〜５０、特に好ましくは６〜３０）ソルビタントリオレートが好ましく、そのポリオキシエチレンソルビタントリオレートを使用する場合、潤滑油組成物全体量中、好ましくは０．０１〜１０重量％、より好ましくは０．０１〜５重量％使用することが望ましい。
【０１００】
3. ポリオキシエチレンアルキル若しくはアルケニルエーテル
(Ｂ)成分として使用されるポリオキシエチレンアルキル若しくはアルケニルエーテル（すなわち、ポリオキシエチレンアルキルエーテル又はポリオキシエチレンアルケニルエーテル）において、そのアルキル基若しくはアルケニル基の炭素数は８〜２２が好ましく、８〜１８が特に好ましい。即ち、ポリオキシエチレンアルキル若しくはアルケニルエーテルは、ポリオキシエチレンＣ８−Ｃ２２アルキル若しくはアルケニルエーテルが好ましく、ポリオキシエチレンＣ８−Ｃ１８アルキル若しくはアルケニルエーテルが特に好ましい。
これらの中でも、ポリオキシエチレンラウリルエーテル、ポリオキシエチレンミリスチルエーテル、ポリオキシエチレンセチルエーテル、ポリオキシエチレンステアリルエーテル、ポリオキシエチレンオレイルエーテルが好ましい。
【０１０１】
(Ｂ)成分として使用されるポリオキシエチレンアルキル若しくはアルケニルエーテルのエチレンオキシド平均付加モル数は、好ましくは２〜３０程度、より好ましくは２〜２０、より好ましくは２〜１０が推奨される。
【０１０２】
(Ｂ)成分として好ましく使用されるポリオキシエチレンアルキル若しくはアルケニルエーテルの具体例としては、ポリオキシエチレン（エチレンオキシド平均付加モル数：２〜３０、好ましくは２〜２０、特に好ましくは２〜１０）ラウリルエーテル、
ポリオキシエチレン（エチレンオキシド平均付加モル数：２〜３０、好ましくは２〜２０、特に好ましくは２〜１０）ミリスチルエーテル、ポリオキシエチレン（エチレンオキシド平均付加モル数：２〜３０、好ましくは２〜２０、特に好ましくは２〜１０）パルミチルエーテル、ポリオキシエチレン（エチレンオキシド平均付加モル数：２〜３０、好ましくは２〜２０、特に好ましくは２〜１０）ステアリルエーテル、ポリオキシエチレン（エチレンオキシド平均付加モル数：２〜３０、好ましくは２〜２０、特に好ましくは２〜１０）オレイルエーテル等が例示される。
【０１０３】
(Ｂ)成分の中でも、ソルビタンＣ４−Ｃ２４脂肪酸エステルとポリオキシエチレンソルビタンＣ８−Ｃ２４脂肪酸エステルとの組合せは、特に本願発明の効果において好ましい上に、長期間放置した時に発生する吸湿又は吸水等の水分の影響による軸受の油膜切れを抑制できるという効果も奏する点で特に推奨される。
具体的には、ソルビタントリラウレートとポリオキシエチレン(エチレンオキシド総計の平均付加モル数：好ましくは６〜５０、特に好ましくは６〜３０)ソルビタントリラウレートとの組み合わせ、ソルビタントリミリスチレートとポリオキシエチレン(エチレンオキシド総計の平均付加モル数：好ましくは６〜５０、特に好ましくは６〜３０)ソルビタントリミリスチレートとの組み合わせ、ソルビタントリパルミテートとポリオキシエチレン(エチレンオキシド総計の平均付加モル数：好ましくは６〜５０、特に好ましくは６〜３０)ソルビタントリパルミテートとの組み合わせ、ソルビタントリステアレートとポリオキシエチレン(エチレンオキシド総計の平均付加モル数：好ましくは６〜５０、特に好ましくは６〜３０)ソルビタントリステアレートとの組み合わせ、ソルビタントリイソステアレートとポリオキシエチレン(エチレンオキシド総計の平均付加モル数：好ましくは６〜５０、特に好ましくは６〜３０)ソルビタントリイソステアレートとの組み合わせ、ソルビタントリオレートとポリオキシエチレン(エチレンオキシド総計の平均付加モル数：好ましくは６〜５０、特に好ましくは６〜３０)ソルビタントリオレートとの組み合わせが挙げられ、この組み合わせの場合、その使用量は、潤滑油組成物中、通常、０．０１〜１０重量％程度、好ましくは０．０１〜５重量％程度である。
【０１０４】
本発明において使用されるソルビタン脂肪酸エステルは、本発明の効果を損なわない限り、従来公知の製造方法で得られるものが使用できる。ソルビタン脂肪酸エステルは、例えば、ソルビトールと脂肪酸をアルカリ触媒存在下、加熱して調製される。得られるソルビタン脂肪酸エステルは、一般的に各種ソルビタンのモノ−、ジ−、トリ−、テトラ脂肪酸エステルや１，４，３，６−ソルバイド等副生成物のモノ−、ジ−脂肪酸エステルなどの混合物であり、これら混合物のまま本発明に使用することができる。また、該混合物から単一成分を単離し、それぞれ単独で又は２種以上を適宜組み合わせて使用することもできる。
【０１０５】
ポリオキシエチレンソルビタン脂肪酸エステルは、特に限定はなく従来公知の製造方法で、上記ソルビタン脂肪酸エステルにエチレンオキシドを付加させることにより得ることができる。
また、本発明において使用されるポリオキシエチレンアルキル若しくはアルケニルエーテルは、本発明の効果を損なわない限り、従来公知の製造方法で得られるものが使用できる。該ポリオキシエチレンアルキル若しくはアルケニルエーテルは、例えば、アルカリ触媒存在下、アルコールにエチレンオキサイドを付加して調製される。
【０１０６】
また、本発明に係るソルビタン脂肪酸エステル又はポリオキシエチレンソルビタン脂肪酸エステル、ポリオキシエチレンアルキル若しくはアルケニルエーテルは、本発明の効果を損なわない限り、市販されているものを使用することができる。例えば、「１５３０８の化学商品」(化学工業日報社、２００８年１月発行)に記載されている市販品などが例示される。
【０１０７】
本発明の潤滑油組成物には、必要に応じて、耐熱性、潤滑性、金属適合性などの諸性能をさらに向上させるために、(Ｃ)フェノール系酸化防止剤及び／又はアミン系酸化防止剤、(Ｄ)リン系化合物及び／又は脂肪族直鎖状モノカルボン酸、並びに(Ｅ）ベンゾトリアゾール系化合物及び／又は没食子酸系化合物からなる群から選ばれる少なくとも１種の添加剤を含んでいてもよい。
【０１０８】
(Ｃ)フェノール系酸化防止剤，アミン系酸化防止剤
前記の通り、本発明の潤滑油組成物には、必要に応じて、(Ｃ)フェノール系酸化防止剤及びアミン系酸化防止剤からなる群から選ばれる少なくとも１種（以下、「（Ｃ）成分」ということがある）を加えてもよい。以下、フェノール系酸化防止剤及びアミン系酸化防止剤についてそれぞれ詳述する。
【０１０９】
＜フェノール系酸化防止剤＞
本発明に係るフェノール系酸化防止剤としては、この分野で使用されている公知のものが特に制限されることなく使用できる。これらフェノール系酸化防止剤のうちでも、特に、その分子内に硫黄を含有しない炭素数６〜１００、好ましくは１０〜８０のものが好ましい。
【０１１０】
具体的には、２，６−ジ−ｔｅｒｔ−ブチルフェノール、２，６−ジ−ｔｅｒｔ−ブチル−ｐ−クレゾール、４，４’−メチレンビス（２，６−ジ−ｔｅｒｔ−ブチルフェノール）、４，４’−ブチリデンビス（３−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−イソプロピリデンビスフェノール、２，４−ジメチル−６−ｔｅｒｔ−ブチルフェノール、テトラキス［メチレン−３−（３，５−ジ−ｔｅｒｔ−ブチル−４−ヒドロキシフェニル）プロピオネート］メタン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、２，２’−ジヒドロキシ−３，３’−ジ（α−メチルシクロヘキシル）−５，５’−ジメチル−ジフェニルメタン、２，２’−イソブチリデンビス（４，６−ジメチルフェノール）、２，６−ビス（２’−ヒドロキシ−３’−ｔｅｒｔ−ブチル−５’−メチルベンジル）−４−メチルフェノール、１，１’−ビス（４−ヒドロキシフェニル）シクロヘキサン、２，５−ジ−ｔｅｒｔ−アミルヒドロキノン、２，５−ジ−ｔｅｒｔ−ブチルヒドロキノン、１，４−ジヒドロキシアントラキノン、３−ｔｅｒｔ−ブチル−４−ヒドロキシアニソール、２−ｔｅｒｔ−ブチル−４−ヒドロキシアニソール、２，４−ジベンゾイルレゾルシノール、４−ｔｅｒｔ−ブチルカテコール、２，６−ジ−ｔｅｒｔ−ブチル−４−エチルフェノール、２−ヒドロキシ−４−メトキシベンゾフェノン、２，４−ジヒドロキシベンゾフェノン、２，２’−ジヒドロキシ−４−メトキシベンゾフェノン、２，４，５−トリヒドロキシベンゾフェノン、α−トコフェロール、ビス［２−（２−ヒドロキシ−５−メチル−３−ｔｅｒｔ−ブチルベンジル）−４−メチル−６−ｔｅｒｔ−ブチルフェニル］テレフタレート、トリエチレングリコールビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］等が例示される。
【０１１１】
この中でも、特に、２，６−ジ−ｔｅｒｔ−ブチルフェノール、２，６−ジ−ｔｅｒｔ−ブチル−ｐ−クレゾール、４，４’−メチレンビス（２，６−ジ−ｔｅｒｔ−ブチルフェノール）、４，４’−ブチリデンビス（３−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−イソプロピリデンビスフェノール、２，４−ジメチル−６−ｔｅｒｔ−ブチルフェノール、テトラキス［メチレン−３−（３，５−ジ−ｔｅｒｔ−ブチル−４−ヒドロキシフェニル）プロピオネート］メタン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、２，６−ジ−ｔｅｒｔ−ブチル−４−エチルフェノール、ビス［２−（２−ヒドロキシ−５−メチル−３−ｔｅｒｔ−ブチルベンジル）−４−メチル−６−ｔｅｒｔ−ブチルフェニル］テレフタレート、トリエチレングリコールビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］が好ましく、更には、２，６−ジ−ｔｅｒｔ−ブチル−ｐ−クレゾール、４，４’−メチレンビス（２，６−ジ−ｔｅｒｔ−ブチルフェノール）、２，６−ジ−ｔｅｒｔ−ブチル−４−エチルフェノールが最も好ましい。
【０１１２】
フェノール系酸化防止剤は１種単独で若しくは２種以上を組み合わせて用いてもよく、その添加量は、潤滑油組成物中、好ましくは０．０１〜５重量％、より好ましくは０．１〜２重量％が推奨される。
【０１１３】
＜アミン系酸化防止剤＞
本発明のアミン系酸化防止剤としては、この分野で使用されている公知のものが特に制限されることなく使用できる。これらアミン系酸化防止剤のうちでも、特に、その分子中に硫黄を含有しない炭素数６〜６０のものが好ましく、より好ましくは１０〜４０のものが推奨される。
【０１１４】
具体的には、ジフェニルアミン、モノブチル（直鎖及び分岐鎖を含む）ジフェニルアミン、モノペンチル（直鎖及び分岐鎖を含む）ジフェニルアミン、モノヘキシル（直鎖及び分岐鎖を含む）ジフェニルアミン、モノヘプチル（直鎖及び分岐鎖を含む）ジフェニルアミン、モノオクチル（直鎖及び分岐鎖を含む）ジフェニルアミン等のモノアルキルジフェニルアミン、特にモノ（Ｃ４−Ｃ９アルキル）ジフェニルアミン（即ち、ジフェニルアミンの二つのベンゼン環の一方が、アルキル基、特にＣ４−Ｃ９アルキル基でモノ置換されているもの、即ち、モノアルキル置換されたジフェニルアミン）、ｐ，ｐ’−ジブチル（直鎖及び分岐鎖を含む）ジフェニルアミン、ｐ，ｐ’−ジペンチル（直鎖及び分岐鎖を含む）ジフェニルアミン、ｐ，ｐ’−ジヘキシル（直鎖及び分岐鎖を含む）ジフェニルアミン、ｐ，ｐ’−ジヘプチル（直鎖及び分岐鎖を含む）ジフェニルアミン、ｐ，ｐ’−ジオクチル（直鎖及び分岐鎖を含む）ジフェニルアミン、ｐ，ｐ’−ジノニル（直鎖及び分岐鎖を含む）ジフェニルアミン等のジ（アルキルフェニル）アミン、特にｐ，ｐ’−ジ（Ｃ４−Ｃ９アルキルフェニル）アミン（即ち、ジフェニルアミンの二つのベンゼン環の各々が、アルキル基、特にＣ４−Ｃ９アルキル基でモノ置換されているジアルキル置換のジフェニルアミンであって、二つのアルキル基が同一であるもの）、ジ（モノＣ４−Ｃ９アルキルフェニル）アミンであって、一方のベンゼン環上のアルキル基が他方のベンゼン環上のアルキル基と異なるもの、ジ（ジ−Ｃ４−Ｃ９アルキルフェニル）アミンであって、二つのベンゼン環上の４つのアルキル基のうちの少なくとも１つが残りのアルキル基と異なるもの等のジフェニルアミン類；Ｎ−フェニル−１−ナフチルアミン、Ｎ−フェニル−２−ナフチルアミン、４−オクチルフェニル−１−ナフチルアミン、４−オクチルフェニル−２−ナフチルアミン等のナフチルアミン類；ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン等のフェニレンジアミン類等が例示される。この中でも、特に、ｐ，ｐ’−ジオクチル（直鎖及び分岐鎖を含む）ジフェニルアミン、ｐ，ｐ’−ジノニル（直鎖及び分岐鎖を含む）ジフェニルアミン、Ｎ−フェニル−１−ナフチルアミンが好ましい。
【０１１５】
なお、本明細書において「（直鎖及び分岐鎖を含む）」とは、直鎖アルキル及び分岐鎖アルキルの一方又は双方を含むという意味である。
【０１１６】
アミン系酸化防止剤は１種で若しくは２種以上を組み合わせて用いることができ、その添加量は、潤滑油組成物中、好ましくは０．０１〜５重量％、より好ましくは０．１〜２重量％が推奨される。
【０１１７】
＜フェノール系酸化防止剤とアミン系酸化防止剤との併用＞
本発明に係わるフェノール系酸化防止剤とアミン系酸化防止剤は、それぞれの１種若しくは２種以上を組み合わせて用いることが可能である。
【０１１８】
両者の比率は、特に制限されず広い範囲から適宜選択できるが、一般にはフェノール系酸化防止剤（Ｉ）のアミン系酸化防止剤（ＩＩ）に対する重量比が、（Ｉ）：（ＩＩ）＝１：０．０５〜２０、特に１：０．２〜５となるように併用するのが好ましい。
【０１１９】
好ましい組み合わせとしては、２，６−ジ−ｔｅｒｔ−ブチル−ｐ−クレゾール、４，４’−メチレンビス（２，６−ジ−ｔｅｒｔ−ブチルフェノール）、２，２’−メチレンビス（４−メチル−６−ｔｅｒｔ−ブチルフェノール）及び２，６−ジ−ｔｅｒｔ−ブチル−４−エチルフェノールからなる群から選ばれる１種若しくは２種以上と、ｐ，ｐ’−ジオクチル（直鎖及び分岐鎖を含む）ジフェニルアミン、ｐ，ｐ’−ジ（Ｃ４，Ｃ８アルキルフェニル）アミン、ｐ，ｐ’−ジノニル（直鎖及び分岐鎖を含む）ジフェニルアミン、及びＮ−フェニル−１−ナフチルアミンからなる群から選ばれる１種若しくは２種以上からなる組み合わせが例示される。
【０１２０】
具体的には、以下の組み合わせが好ましい：
・２，６−ジ−ｔｅｒｔ−ブチル−ｐ−クレゾール＋ｐ，ｐ’−ジオクチル（直鎖及び分岐鎖を含む）ジフェニルアミン、
・２，６−ジ−ｔｅｒｔ−ブチル−ｐ−クレゾール＋ｐ，ｐ’−ジ（Ｃ４，Ｃ８アルキルフェニル）アミン、
・２，６−ジ−ｔｅｒｔ−ブチル−ｐ−クレゾール＋ｐ，ｐ’−ジノニル（直鎖及び分岐鎖を含む）ジフェニルアミン、
・２，６−ジ−ｔｅｒｔ−ブチル−ｐ−クレゾール＋Ｎ−フェニル−１−ナフチルアミン、
・４，４’−メチレンビス（２，６−ジ−ｔｅｒｔ−ブチルフェノール）＋ｐ，ｐ’−ジオクチル（直鎖及び分岐鎖を含む）ジフェニルアミン、
・４，４’−メチレンビス（２，６−ジ−ｔｅｒｔ−ブチルフェノール）＋ｐ，ｐ’−ジ（Ｃ４，Ｃ８アルキルフェニル）アミン、
・４，４’−メチレンビス（２，６−ジ−ｔｅｒｔ−ブチルフェノール）＋ｐ，ｐ’−ジノニル（直鎖及び分岐鎖を含む）ジフェニルアミン、
・４，４’−メチレンビス（２，６−ジ−ｔｅｒｔ−ブチルフェノール）＋Ｎ−フェニル−１−ナフチルアミン、
・２，２’−メチレンビス（４−メチル−６−ｔｅｒｔ−ブチルフェノール）＋ｐ，ｐ’−ジオクチル（直鎖及び分岐鎖を含む）ジフェニルアミン、
・２，２’−メチレンビス（４−メチル−６−ｔｅｒｔ−ブチルフェノール）＋ｐ，ｐ’−ジ（Ｃ４，Ｃ８アルキルフェニル）アミン、
・２，２’−メチレンビス（４−メチル−６−ｔｅｒｔ−ブチルフェノール）＋ｐ，ｐ’−ジノニル（直鎖及び分岐鎖を含む）ジフェニルアミン、
・２，２’−メチレンビス（４−メチル−６−ｔｅｒｔ−ブチルフェノール）＋Ｎ−フェニル−１−ナフチルアミン、
・２，６−ジ−ｔｅｒｔ−ブチル−４−エチルフェノール＋ｐ，ｐ’−ジオクチル（直鎖及び分岐鎖を含む）ジフェニルアミン、
・２，６−ジ−ｔｅｒｔ−ブチル−４−エチルフェノール＋ｐ，ｐ’−ジ（Ｃ４，Ｃ８アルキルフェニル）アミン、
・２，６−ジ−ｔｅｒｔ−ブチル−４−エチルフェノール＋ｐ，ｐ’−ジノニル（直鎖及び分岐鎖を含む）ジフェニルアミン、
・２，６−ジ−ｔｅｒｔ−ブチル−４−エチルフェノール＋Ｎ−フェニル−１−ナフチルアミン等が例示される。
【０１２１】
この中でも耐熱性に優れる点で、より効果的な組み合わせとして、
・４，４’−メチレンビス（２，６−ジ−ｔｅｒｔ−ブチルフェノール）＋ｐ，ｐ’−ジオクチル（直鎖及び分岐鎖を含む）ジフェニルアミン、
・４，４’−メチレンビス（２，６−ジ−ｔｅｒｔ−ブチルフェノール）＋ｐ，ｐ’−ジ（Ｃ４，Ｃ８アルキルフェニル）アミン、
・４，４’−メチレンビス（２，６−ジ−ｔｅｒｔ−ブチルフェノール）＋ｐ，ｐ’−ジノニル（直鎖及び分岐鎖を含む）ジフェニルアミン、
・４，４’−メチレンビス（２，６−ジ−ｔｅｒｔ−ブチルフェノール）＋Ｎ−フェニル−１−ナフチルアミン、
・２，２’−メチレンビス（４−メチル−６−ｔｅｒｔ−ブチルフェノール）＋ｐ，ｐ’−ジオクチル（直鎖及び分岐鎖を含む）ジフェニルアミン、
・２，２’−メチレンビス（４−メチル−６−ｔｅｒｔ−ブチルフェノール）＋ｐ，ｐ’−ジ（Ｃ４，Ｃ８アルキルフェニル）アミン、
・２，２’−メチレンビス（４−メチル−６−ｔｅｒｔ−ブチルフェノール）＋ｐ，ｐ’−ジノニル（直鎖及び分岐鎖を含む）ジフェニルアミン、
・２，２’−メチレンビス（４−メチル−６−ｔｅｒｔ−ブチルフェノール）＋Ｎ−フェニル−１−ナフチルアミン、
・２，６−ジ−ｔｅｒｔ−ブチル−４−エチルフェノール＋ｐ，ｐ’−ジオクチル（直鎖及び分岐鎖を含む）ジフェニルアミン等が推奨される。
【０１２２】
フェノール系酸化防止剤とアミン系酸化防止剤を組み合わせたその添加量は、潤滑油組成物中、好ましくは０．０１〜５重量％、より好ましくは０．１〜２重量％が推奨される。
【０１２３】
（Ｄ）リン系化合物，脂肪族直鎖状モノカルボン酸
前記の通り、本発明の軸受用潤滑油は、必要に応じて、（Ｄ）リン系化合物及び脂肪族直鎖状モノカルボン酸からなる群から選ばれる少なくとも１種（以下、「（Ｄ）成分」）ということがある）を用いることができ、これにより潤滑性をより一層向上させることができる。以下、リン系化合物及び脂肪族直鎖状モノカルボン酸について詳述する。
【０１２４】
＜リン系化合物＞
リン系化合物としては、この分野で公知のリン系化合物を広く使用することができるが、例えば、分子内に硫黄を含有しない炭素数１２〜７０が好ましく、特に１２〜５０のものが推奨される。
具体的には、リン酸トリエステル、亜リン酸トリエステルが挙げられる。
【０１２５】
リン系化合物は１種単独で若しくは２種以上を組み合わせて用い、その添加量は、潤滑油組成物中、好ましくは０．１〜１０重量％、より好ましくは０．５〜５重量％が推奨される。
【０１２６】
リン酸トリエステルとしては、例えば、トリブチル（直鎖及び分岐鎖を含む）ホスフェート、トリヘプチル（直鎖及び分岐鎖を含む）ホスフェート、トリオクチル（直鎖及び分岐鎖を含む）ホスフェート、トリノニル（直鎖及び分岐鎖を含む）ホスフェート、トリデシル（直鎖及び分岐鎖を含む）ホスフェート、トリウンデシル（直鎖及び分岐鎖を含む）ホスフェート、トリドデシル（直鎖及び分岐鎖を含む）ホスフェート、トリトリデシル（直鎖及び分岐鎖を含む）ホスフェート、トリテトラデシル（直鎖及び分岐鎖を含む）ホスフェート、トリペンタデシル（直鎖及び分岐鎖を含む）ホスフェート、トリヘキサデシル（直鎖及び分岐鎖を含む）ホスフェート、トリヘプタデシル（直鎖及び分岐鎖を含む）ホスフェート、トリオクタデシル（直鎖及び分岐鎖を含む）ホスフェート等のトリ（直鎖状又は分岐鎖Ｃ４−Ｃ１８アルキル）ホスフェート、トリシクロヘキシルホスフェート、トリシクロペンチルホスフェート等のトリ（Ｃ４−Ｃ８シクロアルキル）ホスフェート、トリフェニルホスフェート、トリクレジルホスフェート、トリキシレニルホスフェート、クレジルジフェニルホスフェート、キシレニルジフェニルホスフェート、トリス（トリブロモフェニル）ホスフェート、トリス（ジブロモフェニル）ホスフェート、トリス（２，４−ジ−ｔ−ブチルフェニル）ホスフェート、トリ（ノニルフェニル）ホスフェート等のトリアリールホスフェート、特にトリ（非置換又は置換フェニル）ホスフェート（該置換フェニル基は、Ｃ１−Ｃ１０アルキル、ハロゲン原子（特に臭素原子）及び水酸基からなる群から選ばれる１〜３個の置換基で置換されており、また、該３つのフェニル基の１又は２個が非置換で残りが置換されていてもよい）を挙げることができる。
【０１２７】
また、亜リン酸トリエステルとしては、トリブチル（直鎖及び分岐鎖を含む）ホスファイト、トリヘプチル（直鎖及び分岐鎖を含む）ホスファイト、トリオクチル（直鎖及び分岐鎖を含む）ホスファイト、トリノニル（直鎖及び分岐鎖を含む）ホスファイト、トリデシル（直鎖及び分岐鎖を含む）ホスファイト、トリウンデシル（直鎖及び分岐鎖を含む）ホスファイト、トリドデシル（直鎖及び分岐鎖を含む）ホスファイト、トリトリデシル（直鎖及び分岐鎖を含む）ホスファイト、トリテトラデシル（直鎖及び分岐鎖を含む）ホスファイト、トリペンタデシル（直鎖及び分岐鎖を含む）ホスファイト、トリヘキサデシル（直鎖及び分岐鎖を含む）ホスファイト、トリヘプタデシル（直鎖及び分岐鎖を含む）ホスファイト、トリオクタデシル（直鎖及び分岐鎖を含む）ホスファイト等のトリ（直鎖状又は分岐鎖Ｃ４−Ｃ１８アルキル）ホスファイト、トリシクロヘキシルホスファイト、トリシクロペンチルホスファイト等のトリ（Ｃ４−Ｃ８シクロアルキル）ホスファイトや、トリフェニルホスファイト、トリクレジルホスファイト、トリキシレニルホスファイト、クレジルジフェニルホスファイト、キシレニルジフェニルホスファイト、トリス（トリブロモフェニル）ホスファイト、トリス（ジブロモフェニル）ホスファイト、トリス（２，４−ジ−ｔ−ブチルフェニル）ホスファイト、トリ（ノニルフェニル）ホスファイト等のトリアリールホスファイト、特にトリ（非置換又は置換フェニル）ホスファイト（該置換フェニル基は、Ｃ１−Ｃ１０アルキル、ハロゲン原子（特に臭素原子）及び水酸基からなる群から選ばれる１〜３個の置換基で置換されており、また、該３つのフェニル基の１又は２個が非置換で残りが置換されていてもよい）が例示される。
【０１２８】
この中でも、特に、トリ（ｎ−ブチル）ホスフェート、トリイソブチルホスフェート、トリ（ｓｅｃ−ブチル）ホスフェート、トリ（ｎ−ヘプチル）ホスフェート、トリイソヘプチルホスフェート、トリ（ｎ−オクチル）ホスフェート、トリイソオクチルホスフェート、トリ（ｎ−ノニル）ホスフェート、トリイソノニルホスフェート、トリ（ｎ−デシル）ホスフェート、トリイソデシルホスフェート、トリ（ｎ−ドデシル）ホスフェート、トリ（ｎ−テトラデシル）ホスフェート、トリ（ｎ−ヘキサデシル）ホスフェート、トリ（ｎ−オクタデシル）ホスフェート等のトリアルキルホスフェート、特にトリ（直鎖状又は分岐鎖Ｃ４−Ｃ１８アルキル）ホスフェート、トリシクロヘキシルホスフェート、トリシクロペンチルホスフェート等のトリ（Ｃ４−Ｃ８シクロアルキル）ホスフェート、トリフェニルホスフェート、トリクレジルホスフェート、トリキシレニルホスフェート、クレジルジフェニルホスフェート、キシレニルジフェニルホスフェート、トリス（トリブロモフェニル）ホスフェート、トリス（ジブロモフェニル）ホスフェート、トリス（２，４−ジ−ｔ−ブチルフェニル）ホスフェート、トリ（ノニルフェニル）ホスフェート等のトリアリールホスフェート、特にトリ（非置換又は置換フェニル）ホスフェート（該置換フェニル基は、Ｃ１−Ｃ１０アルキル、ハロゲン原子（特に臭素原子）及び水酸基からなる群から選ばれる１〜３個の置換基で置換されており、また、該３つのフェニル基の１又は２個が非置換で残りが置換されていてもよい）が好ましく、更には、トリ（ｎ−オクチル）ホスフェート、トリフェニルホスフェート、トリクレジルホスフェートが最も好ましい。
【０１２９】
リン酸トリエステルは１種単独で若しくは２種以上を組み合わせて用い、その添加量は、潤滑油組成物中、好ましくは０．１〜１０重量％、より好ましくは０．５〜５重量％が推奨される。
また、亜リン酸トリエステルは１種単独で若しくは２種以上を組み合わせて用い、その添加量は、潤滑油組成物として、好ましくは０．１〜１０重量％、より好ましくは０．５〜５重量％が推奨される。
【０１３０】
また、リン系化合物として、酸性リン酸エステル及び酸性亜リン酸エステル（アシッドホスフェート及びアシッドホスファイト）も使用が可能である。具体的には、ジブチル（直鎖及び分岐鎖を含む）ホスフェート、ジヘプチル（直鎖及び分岐鎖を含む）ホスフェート、ジオクチル（直鎖及び分岐鎖を含む）ホスフェート、ジノニル（直鎖及び分岐鎖を含む）ホスフェート、ジデシル（直鎖及び分岐鎖を含む）ホスフェート、ジウンデシル（直鎖及び分岐鎖を含む）ホスフェート、ジドデシル（直鎖及び分岐鎖を含む）ホスフェート、ジトリデシル（直鎖及び分岐鎖を含む）ホスフェート、ジテトラデシル（直鎖及び分岐鎖を含む）ホスフェート、ジペンタデシル（直鎖及び分岐鎖を含む）ホスフェート、ジヘキサデシル（直鎖及び分岐鎖を含む）ホスフェート、ジヘプタデシル（直鎖及び分岐鎖を含む）ホスフェート、ジオクタデシル（直鎖及び分岐鎖を含む）ホスフェート等のジアルキルホスフェート、特にジ（直鎖状又は分岐鎖Ｃ４−Ｃ１８アルキル）ホスフェート、ジシクロヘキシルホスフェート、ジシクロペンチルホスフェート等のジ（Ｃ４−Ｃ８シクロアルキル）ホスフェートや、ジフェニルホスフェート、ジクレジルホスフェート、ジキシレニルホスフェート、クレジルフェニルホスフェート、キシレニルフェニルホスフェート、ビス（トリブロモフェニル）ホスフェート、ビス（ジブロモフェニル）ホスフェート、ビス（２，４−ジ−ｔ−ブチルフェニル）ホスフェート、ジ（ノニルフェニル）ホスフェート等のジアリールホスフェート、特にジ（非置換又は置換フェニル）ホスフェート（該置換フェニル基は、Ｃ１−Ｃ１０アルキル、ハロゲン原子（特に臭素原子）及び水酸基からなる群から選ばれる１〜３個の置換基で置換されており、また、該２つのフェニル基の一方が非置換で他方が置換されていてもよい）、ジブチル（直鎖及び分岐鎖を含む）ホスファイト、ジヘプチル（直鎖及び分岐鎖を含む）ホスファイト、ジオクチル（直鎖及び分岐鎖を含む）ホスファイト、ジノニル（直鎖及び分岐鎖を含む）ホスファイト、ジデシル（直鎖及び分岐鎖を含む）ホスファイト、ジウンデシル（直鎖及び分岐鎖を含む）ホスファイト、ジドデシル（直鎖及び分岐鎖を含む）ホスファイト、ジトリデシル（直鎖及び分岐鎖を含む）ホスファイト、ジテトラデシル（直鎖及び分岐鎖を含む）ホスファイト、ジペンタデシル（直鎖及び分岐鎖を含む）ホスファイト、ジヘキサデシル（直鎖及び分岐鎖を含む）ホスファイト、ジヘプタデシル（直鎖及び分岐鎖を含む）ホスファイト、ジオクタデシル（直鎖及び分岐鎖を含む）ホスファイト等のジアルキルホスファイト、特にジ（直鎖状又は分岐鎖Ｃ４−Ｃ１８アルキル）ホスファイト、ジシクロヘキシルホスファイト、ジシクロペンチルホスファイト等のジ（Ｃ４−Ｃ８シクロアルキル）ホスファイト、ジフェニルホスファイト、ジクレジルホスファイト、ジキシレニルホスファイト、クレジルフェニルホスファイト、キシレニルフェニルホスファイト、ビス（トリブロモフェニル）ホスファイト、ビス（ジブロモフェニル）ホスファイト、ビス（２，４−ジ−ｔ−ブチルフェニル）ホスファイト、ジノニルフェニルホスファイト等のジアリールホスファイト、特にジ（非置換又は置換フェニル）ホスファイト（該置換フェニル基は、Ｃ１−Ｃ１０アルキル、ハロゲン原子（特に臭素原子）及び水酸基からなる群から選ばれる１〜３個の置換基で置換されており、また、該２つのフェニル基の一方が非置換で他方が置換されていてもよい）等が例示される。
【０１３１】
この中でも、特に、ジ（ｎ−ブチル）ホスフェート、ジイソブチルホスフェート、ジ（ｓｅｃ−ブチル）ホスフェート、ジシクロヘキシルホスフェート、ジ（ｎ−ヘプチル）ホスフェート、ジイソヘプチルホスフェート、ジ（ｎ−オクチル）ホスフェート、ジイソオクチルホスフェート、ジ（ｎ−ノニル）ホスフェート、ジイソノニルホスフェート、ジ（ｎ−デシル）ホスフェート、ジイソデシルホスフェート、ジ（ｎ−ドデシル）ホスフェート、ジ（ｎ−テトラデシル）ホスフェート、ジ（ｎ−ヘキサデシル）ホスフェート、ジ（ｎ−オクタデシル）ホスフェート等のジアルキルホスフェート、ジフェニルホスフェート、ジクレジルホスフェート、ジキシレニルホスフェート、クレジルフェニルホスフェート、キシレニルフェニルホスフェート、ビス（トリブロモフェニル）ホスフェート、ビス（ジブロモフェニル）ホスフェート、ビス（２，４−ジ−ｔ−ブチルフェニル）ホスフェート、ジノニルフェニルホスフェート等のジアリールホスフェートが好ましく、更には、ジ（ｎ−オクチル）ホスフェート、ジフェニルホスフェート、ジクレジルホスフェートが最も好ましい。
【０１３２】
酸性リン酸エステルは、１種若しくは２種以上を組み合わせて用いることができ、その添加量は、潤滑油組成物中、好ましくは０．０１〜３重量％、より好ましくは０．０５〜１重量％が推奨される。
【０１３３】
酸性亜リン酸エステルは、１種若しくは２種以上を組み合わせて用い、その添加量は、通常、潤滑油組成物中、好ましくは０．０１〜３重量％、より好ましくは０．０５〜１重量％が推奨される。
【０１３４】
＜脂肪族直鎖状モノカルボン酸＞
脂肪族直鎖状モノカルボン酸としては、炭素数１２〜２２のものが例示され、好ましくは１４〜１８のものである。具体的には、ｎ−ドデカン酸、ｎ−トリデカン酸、ｎ−テトラデカン酸、ｎ−ペンタデカン酸、ｎ−ヘキサデカン酸、ｎ−ヘプタデカン酸、ｎ−オクタデカン酸、ｎ−ノナデカン酸、ｎ−イコサン酸、ｎ−ドコサン酸、オレイン酸等が例示され、特に、ｎ−テトラデカン酸、ｎ−ヘキサデカン酸、ｎ−オクタデカン酸が好ましい。
【０１３５】
脂肪族直鎖状モノカルボン酸は１種で若しくは２種以上を組み合わせて用いることができ、その添加量は、潤滑油組成物中、好ましくは０．０１〜５重量％、好ましくは０．０５〜２重量％が推奨される。
【０１３６】
＜リン系化合物と脂肪族直鎖状モノカルボン酸との併用＞
本発明に係わるリン系化合物と脂肪族直鎖状モノカルボン酸は、それぞれの１種で若しくは２種以上を組み合わせて用いることが可能である。
【０１３７】
両者の比率は、特に制限されず広い範囲から適宜選択できるが、一般にはリン系化合物（ＩＩＩ）の脂肪族直鎖状モノカルボン酸（ＩＶ）に対する重量比が、（ＩＩＩ）：（ＩＶ）＝１：０．００５〜０．２、特に１：０．０１〜０．１となるように併用するのが好ましい。
【０１３８】
好ましい組み合わせとしては、トリ（ｎ−オクチル）ホスフェート、トリフェニルホスフェート、及びトリクレジルホスフェートからなる群から選ばれる１種若しくは２種以上と、ｎ−テトラデカン酸、ｎ−ヘキサデカン酸、及びｎ−オクタデカン酸からなる群から選ばれる１種若しくは２種以上からなる組み合わせが例示される。
【０１３９】
例えば、好ましい組み合わせとしては、トリ（ｎ−オクチル）ホスフェートとｎ−テトラデカン酸との組み合わせ、トリ（ｎ−オクチル）ホスフェートとｎ−ヘキサデカン酸との組み合わせ、トリ（ｎ−オクチル）ホスフェートとｎ−オクタデカン酸との組み合わせ、トリフェニルホスフェートとｎ−テトラデカン酸との組み合わせ、トリフェニルホスフェートとｎ−ヘキサデカン酸との組み合わせ、トリフェニルホスフェートとｎ−オクタデカン酸との組み合わせ、トリクレジルホスフェートとｎ−テトラデカン酸との組み合わせ、トリクレジルホスフェートとｎ−ヘキサデカン酸との組み合わせ、トリクレジルホスフェートとｎ−オクタデカン酸との組み合わせである。
これらの組み合わせの中でも、耐熱性と潤滑性のバランスに優れる点で、トリクレジルホスフェートとｎ−テトラデカン酸との組み合わせ、トリクレジルホスフェートとｎ−ヘキサデカン酸との組み合わせ、トリクレジルホスフェートとｎ−オクタデカン酸との組み合わせが推奨される。
【０１４０】
リン系化合物と脂肪族直鎖状モノカルボン酸との組合せの添加量は、潤滑油組成物中、好ましくは０．１１〜１５重量％、より好ましくは０．５５〜７重量％が推奨される。
【０１４１】
（Ｅ）ベンゾトリアゾール系化合物及び没食子酸系化合物
前記のとおり、本発明の軸受用潤滑油は、必要に応じ、（Ｅ）ベンゾトリアゾール系化合物及び没食子酸系化合物からなる群から選ばれる少なくとも１種（以下、「（Ｅ）成分」ということがある）を用いることができ、これにより金属適合性をより一層向上させることができる。
【０１４２】
＜ベンゾトリアゾール系化合物＞
ベンゾトリアゾール系化合物としては、この分野で使用されている公知のものが特に制限されることなく使用できる。これらベンゾトリアゾール系化合物のうちでも、特に、分子内に硫黄を含有しない炭素数６〜６０のものであり、好ましくは６〜４０のものが好ましい。
【０１４３】
具体的には、ベンゾトリアゾール、５−メチル−１Ｈ−ベンゾトリアゾール、１−ジオクチルアミノメチルベンゾトリアゾール、１−ジオクチルアミノメチル−５−メチルベンゾトリアゾール、２−（５’−メチル−２’−ヒドロキシエニル）ベンゾトリアゾール、２−［２’−ヒドロキシ−３’，５’−ビス（α、α−ジメチルベンジル）フェニル］−２Ｈ−ベンゾトリアゾール、２−（３’，５’−ジ−ｔ−ブチル−２’−ヒドロキシフェニル）ベンゾトリアゾール、２−（３’−ｔ−ブチル−５’−メチル−２’−ヒドロキシフェニル）−５−クロロベンゾトリアゾール、２−（３’，５’−ジ−ｔ−ブチル−２’−ヒドロキシフェニル）−５−クロロベンゾトリアゾール、２−（３’，５’−ジ−ｔ−アミル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−メチルフェニル）ベンゾトリアゾール、２−（２’−ヒドロキシ−５’−ｔ−オクチルフェニル）ベンゾトリアゾール、２−［２’−ヒドロキシ−３’−（３”，４”,５”，６”テトラヒドロフタリドメチル）−５’−メチルフェニル］ベンゾトリアゾール等が例示される。この中でも、ベンゾトリアゾール、５−メチル−１Ｈ−ベンゾトリアゾールが好ましい。
【０１４４】
ベンゾトリアゾール系化合物は１種で若しくは２種以上を組み合わせて用いることができ、その添加量は、潤滑油組成物中、好ましくは０．０１〜０．４重量％、より好ましくは０．０１〜０．２重量が推奨される。
【０１４５】
＜没食子酸系化合物＞
没食子酸系化合物としては、炭素数７〜３０のものであり、好ましくは８〜２０ものである。具体的には、没食子酸、没食子酸メチル、没食子酸エチル、没食子酸プロピル（直鎖及び分岐鎖を含む）、没食子酸ブチル（直鎖及び分岐鎖を含む）、没食子酸ペンチル（直鎖及び分岐鎖を含む）、没食子酸ヘキシル（直鎖及び分岐鎖を含む）、没食子酸ヘプチル（直鎖及び分岐鎖を含む）、没食子酸オクチル（直鎖及び分岐鎖を含む）、没食子酸ノニル（直鎖及び分岐鎖を含む）、没食子酸デシル（直鎖及び分岐鎖を含む）、没食子酸ウンデシル（直鎖及び分岐鎖を含む）、没食子酸ドデシル（直鎖及び分岐鎖を含む）、没食子酸トリデシル（直鎖及び分岐鎖を含む）、没食子酸テトラデシル（直鎖及び分岐鎖を含む）、没食子酸ペンタデシル（直鎖及び分岐鎖を含む）、没食子酸ヘキサデシル（直鎖及び分岐鎖を含む）、没食子酸ヘプタデシル（直鎖及び分岐鎖を含む）、没食子酸オクタデシル（直鎖及び分岐鎖を含む）、没食子酸ノナデシル（直鎖及び分岐鎖を含む）、没食子酸イコシル（直鎖及び分岐鎖を含む）、没食子酸ドコシル（直鎖及び分岐鎖を含む）等の没食子酸の直鎖又は分岐鎖のＣ１−Ｃ２２アルキルエステル、没食子酸シクロヘキシル、没食子酸シクロペンチル等の没食子酸のＣ４−Ｃ８シクロアルキルエステルが例示される。この中でも、没食子酸（ｎ−プロピル）、没食子酸（ｎ−オクチル）、没食子酸（ｎ−ドデシル）等の没食子酸の直鎖又は分岐鎖のＣ３−Ｃ１２アルキルエステルが好ましい。
【０１４６】
没食子酸系化合物は１種で若しくは２種以上を組み合わせて用いることができ、その添加量は、潤滑油組成物中、好ましくは０．００１〜０．２重量％、より好ましくは０．００５〜０．０５重量％が推奨される。
【０１４７】
＜ベンゾトリアゾール系化合物及び没食子酸系化合物との併用＞
本発明に係わるベンゾトリアゾール系化合物と没食子酸系化合物は、それぞれの１種若しくは２種以上を組み合わせて用いることが可能である。
【０１４８】
両者の比率は、特に制限されず広い範囲から適宜選択できるが、一般にはベンゾトリアゾール系化合物（Ｖ）の没食子酸系化合物（ＶＩ）に対する重量比が、（Ｖ）：（ＶＩ）＝１：０．０５〜０．５、特に１：０．１〜０．３となるように併用するのが好ましい。
【０１４９】
好ましい組み合わせとしては、ベンゾトリアゾールと没食子酸（ｎ−プロピル）との組み合わせ、ベンゾトリアゾールと没食子酸（ｎ−オクチル）との組み合わせ、ベンゾトリアゾールと没食子酸（ｎ−ドデシル）との組み合わせ、５−メチル−１Ｈ−ベンゾトリアゾールと没食子酸（ｎ−プロピル）との組み合わせ、５−メチル−１Ｈ−ベンゾトリアゾールと没食子酸（ｎ−オクチル）との組み合わせ、５−メチル−１Ｈ−ベンゾトリアゾールと没食子酸（ｎ−ドデシル）である。
【０１５０】
これらの組み合わせで使用する場合、その添加量は、潤滑油組成物中、好ましくは０．０１１〜０．６重量％、より好ましくは０．０１５〜０．２５重量％が推奨される。
【０１５１】
本発明の潤滑油組成物には、その性能を向上させるために、既述のフェノール系及びアミン系酸化防止剤以外の酸化防止剤、金属清浄剤、無灰分散剤、油性剤、摩耗防止剤、極圧剤、金属不活性剤、防錆剤、粘度指数向上剤、流動点降下剤、消泡剤等の添加剤の１種又は２種以上を適宜配合することも可能である。配合量は、所定の効果を奏する限り特に限定されるものではないが、その具体的な例を以下に示す。
【０１５２】
フェノール系及びアミン系酸化防止剤以外の酸化防止剤としては、チオジプロピオン酸ジ（ｎ−ドデシル）、チオジプロピオン酸ジ（ｎ−オクタデシル）等のチオジプロピオン酸エステル、フェノチアジン等の硫黄系化合物等が使用可能である。これらの酸化防止剤は、使用する場合、潤滑油組成物中、好ましくは０．０１〜５重量％程度、より好ましくは０．０５〜３重量％が推奨される。
【０１５３】
金属清浄剤としては、Ｃａ−石油スルフォネート、過塩基性Ｃａ−石油スルフォネート、Ｃａ−アルキルベンゼンスルフォネート、過塩基性Ｃａ−アルキルベンゼンスルフォネート、Ｂａ−アルキルベンゼンスルフォネート、過塩基性Ｂａ−アルキルベンゼンスルフォネート、Ｍｇ−アルキルベンゼンスルフォネート、過塩基性Ｍｇ−アルキルベンゼンスルフォネート、Ｎａ−アルキルベンゼンスルフォネート、過塩基性Ｎａ−アルキルベンゼンスルフォネート、Ｃａ−アルキルナフタレンスルフォネート、過塩基性Ｃａ−アルキルナフタレンスルフォネート等の金属スルフォネート、Ｃａ−フェネート、過塩基性Ｃａ−フェネート、Ｂａ−フェネート、過塩基性Ｂａ−フェネート等の金属フェネート、Ｃａ−サリシレート、過塩基性Ｃａ−サリシレート等の金属サリシレート、Ｃａ−フォスフォネート、過塩基性Ｃａ−フォスフォネート、Ｂａ−フォスフォネート、過塩基性Ｂａ−フォスフォネート等の金属フォスフォネート、過塩基性Ｃａ−カルボキシレート等が使用可能である。これらの金属清浄剤を使用する場合、潤滑油組成物中、好ましくは１〜１０重量％、より好ましくは２〜７重量％が推奨される。
【０１５４】
油性剤としては、ダイマー酸、水添ダイマー酸等の重合脂肪酸、リシノレイン酸、１２−ヒドロキシステアリン酸等のヒドロキシ脂肪酸、ラウリルアルコール、オレイルアルコール等の脂肪族飽和及び不飽和モノアルコール、ステアリルアミン、オレイルアミン等の脂肪族飽和及び不飽和モノアミン、ラウリン酸アミド、オレイン酸アミド等の脂肪族飽和及び不飽和モノカルボン酸アミド等が使用可能である。これらの油性剤を使用する場合、その使用量は、潤滑油組成物中、好ましくは０．０１〜５重量％、より好ましくは０．１〜３重量％が推奨される。
【０１５５】
摩耗防止剤・極圧剤としては、ジブチルホスフェート、ジオクチルホスフェート、ジクレジルホスフェート等の酸性リン酸エステルのアミン塩、ジブチルホスファイト及びジイソプロピルホスファイト等の酸性亜リン酸エステルのアミン塩等のリン系、硫化油脂、硫化オレイン酸等の硫化脂肪酸、ジベンジルジスルフィド、硫化オレフィン、ジアルキルジスルフィド等の硫黄系、Ｚｎ−ジアルキルジチオフォスフェート、Ｚｎ−ジアルキルジチオフォスフェート、Ｍｏ−ジアルキルジチオフォスフェート、Ｍｏ−ジアルキルジチオカルバメート等の有機金属系化合物等が使用可能である。これらの摩耗防止剤は、使用する場合、潤滑油組成物中、好ましくは０．０１〜１０重量％、より好ましくは０．１〜５重量％が推奨される。
【０１５６】
金属不活性剤としては、チアジアゾール系の化合物等が使用可能である。これらの金属不活性剤を使用する場合の使用量は、潤滑油組成物中、好ましくは０．０１〜０．４重量％、より好ましくは０．０１〜０．２重量％が推奨される。
【０１５７】
防錆剤としては、ドデセニルコハク酸ハーフエステル、オクタデセニルコハク酸無水物、ドデセニルコハク酸アミド等のアルキル又はアルケニルコハク酸誘導体、ソルビタンモノオレート、グリセリンモノオレエート、ペンタエリスリトールモノオレエート等の多価アルコール部分エステル、Ｃａ−石油スルフォネート、Ｃａ−アルキルベンゼンスルフォネート、Ｂａ−アルキルベンゼンスルフォネート、Ｍｇ−アルキルベンゼンスルフォネート、Ｎａ−アルキルベンゼンスルフォネート、Ｚｎ−アルキルベンゼンスルフォネート、Ｃａ−アルキルナフタレンスルフォネート等の金属スルフォネート、ロジンアミン、Ｎ−オレイルザルコシン等のアミン類等が使用可能である。これらの防錆剤を使用する場合、潤滑油組成物中、好ましくは０．０１〜５重量％、より好ましくは０．０５〜２重量％が推奨される。
【０１５８】
粘度指数向上剤としては、ポリアルキルメタクリレート、ポリアルキルスチレン、ポリブテン、エチレン−プロピレン共重合体、スチレン−ジエン共重合体、スチレン−無水マレイン酸エステル共重合体等のオレフィン共重合体が使用可能である。これらの粘度指数向上剤を使用する場合、その使用量は、潤滑油組成物中、好ましくは０．１〜１５重量％、より好ましくは０．５〜７重量％が推奨される。
【０１５９】
流動点降下剤としては、塩素化パラフィンとアルキルナフタレンの縮合物、塩素化パラフィンとフェノールの縮合物、既述の粘度指数向上剤であるポリアルキルメタクリレート、ポリアルキルスチレン、ポリブテン等が使用可能であり、これらの流動点降下剤を使用する場合、その使用量は、潤滑油組成物中、好ましくは０．０１〜５重量％、より好ましくは０．１〜３重量％程度が推奨される。
【０１６０】
消泡剤としては、液状シリコーンが適している。消泡剤を使用する場合、その使用量は、潤滑油組成物中、好ましくは０．０００５〜０．０１重量％程度添加することが推奨される。
【０１６１】
＜動圧流体軸受用又は焼結含油軸受用潤滑油組成物＞
本発明の潤滑油組成物は、上記の（Ａ）成分と（Ｂ）成分を必須成分とし、目的に応じて（Ｃ）〜（Ｅ）成分を組み合わせることができ、さらに必要に応じて、既述のフェノール系及びアミン系酸化防止剤以外の酸化防止剤、金属清浄剤、無灰分散剤、油性剤、摩耗防止剤、極圧剤、金属不活性剤、防錆剤、粘度指数向上剤、流動点降下剤、消泡剤等の添加剤を含有してもよい組成物である。
本発明の潤滑油組成物は、特に制限なく、公知の方法で製造することができる。例えば、上記の各成分をこの分野で通常用いられる混合装置にて混合することで容易に製造できる。
【０１６２】
本発明の潤滑油組成物において、４０℃における動粘度は、好ましくは５〜３２ｍｍ２／ｓ、より好ましくは５〜２２ｍｍ２／ｓ、特に５〜１５ｍｍ２／ｓが推奨される。また、省電力の点からは、４０℃における動粘度の好ましい範囲に加えて、０℃における動粘度が好ましくは１５〜４０ｍｍ２／ｓ、より好ましくは１５〜３５ｍｍ２／ｓであることが推奨される。
【０１６３】
本発明の潤滑油組成物において、―２０℃における動粘度は、好ましくは１２０ｍｍ２／ｓ以下、より好ましくは１００ｍｍ２／ｓ以下が推奨される。
【０１６４】
本発明の潤滑油組成物において、粘度指数は、好ましくは８０以上、より好ましくは１２５以上、特に１５０以上が推奨される。
【０１６５】
本発明の潤滑油組成物において、流動点は、好ましくは−３０℃以下、より好ましくは−４０℃以下が推奨される。
【０１６６】
本発明の潤滑油組成物において、体積抵抗率は、好ましくは１．０×１０１１Ω・ｃｍ以下、より好ましくは１．０×１０１０Ω・ｃｍ以下が推奨される。
【０１６７】
なお、本明細書および特許請求の範囲において、上記の潤滑油組成物の特性は、後述の実施例の項に記載の方法により測定した値である。
【実施例】
【０１６８】
以下に実施例及び比較例を掲げて本発明を詳しく説明するが、本発明はこれらの実施例に限定されるものではない。なお、各例において得られた潤滑油の特性は以下の方法により測定し評価した。
【０１６９】
（ａ）動粘度
ＪＩＳ−Ｋ−２２８３(2000)に準拠して、―２０℃、４０℃、１００℃における動粘度を測定した。
【０１７０】
（ｂ）粘度指数
ＪＩＳ−Ｋ−２２８３(2000)に準拠して算出した。
【０１７１】
（ｃ）全酸価
ＪＩＳ−Ｋ−２５０１(1992)に準拠して測定した。
【０１７２】
（ｄ）流動点
ＪＩＳ−Ｋ−２２６９(1987)に準拠して測定した。
【０１７３】
（ｅ）体積抵抗率
ＪＩＳ−Ｃ−２１０１(1999)に準拠して２５℃における体積抵抗率を測定した。
【０１７４】
（ｆ）耐熱性試験
各例の潤滑油組成物を、内径５３ｍｍ、高さ５６ｍｍの５０ｍｌビーカーに約２ｇを秤量し、２００ｍｌビーカーで蓋をした後、オーブン中１６０℃で４８時間加熱した。加熱後の添加油の揮発量は下記の式に従い算出し、揮発量が少ないものほど耐熱性に優れる。
揮発量（％）＝［（Ｗ０−Ｗ）／Ｗ０］×１００
［式中、Ｗ０は試験前の重量を示し、Ｗは試験後の重量を示す。］。
【０１７５】
（ｇ）潤滑性試験
高速シェル四球試験機で荷重４０ｋｇにおける摩耗痕を測定した。摩耗痕径が小さいほど潤滑性が良好である。
【０１７６】
（ｈ）耐酸化安定性試験
ＪＩＳ−Ｋ−２５１４(1996)に準拠して回転ボンベ式酸化安定度試験（ＲＢＯＴ試験）を実施した。
【０１７７】
（ｉ）相容性試験
ガラス製の密閉容器に試料を取り、２５℃又は−２５℃で、２４時間静置後の試料の濁りの有無を次の判定基準にて目視で確認した。◎又は○が実用レベルと判断される。
判定／濁りなし；◎，極僅かな濁り；○，少し濁りが有る；△，明らかに濁りが有り；×
【０１７８】
実施例１〜９，比較例１〜３
表１に、実施例及び比較例で用いた各成分の名前を示す。実施例及び比較例の潤滑油組成物は、表２に記載した配合割合(重量％)に従って調製した。得られた潤滑油組成物の動粘度、粘度指数、全酸価、流動点、体積抵抗率、耐熱性、潤滑性（摩擦痕）、耐酸化安定性及び相容性の評価結果を表２に示す。
なお、比較例３については、潤滑油組成物が不均一になったため、相溶性を除く特性を評価できなかった。
【０１７９】
【表１】
2010180331.tif 000009
【表２】
2010180331.tif 000010
【産業上の利用可能性】
【０１８０】
本発明の潤滑油組成物は、従来公知の潤滑油と比べて、潤滑性が高く、耐熱性が同等又はそれ以上であり、且つ、低温での動粘度が低く、低温流動性、導電性に優れているので、ＨＤＤ(ハードディスクドライブ)などで使用される動圧流体軸受、焼結含油軸受に最適に用いることができる。
また、鉄系軸受、銅系軸受、鉛系軸受等の種々の材質の軸受に使用することも可能である。